(57)【要約】【課題】天然由来成分を原料とした疎水性のポリマー粒子を提供する。【解決手段】アルギン酸多価金属塩を疎水化処理してなる疎水性アルギン酸粒子群であって、粒子１００ｇあたりの吸水量が、粒子１００ｇあたりの吸油量よりも小さいものである疎水性アルギン酸粒子群。【選択図】なし【特許請求の範囲】
【請求項１】
アルギン酸多価金属塩を疎水化処理してなる疎水性アルギン酸粒子群であって、粒子１００ｇあたりの吸水量が、粒子１００ｇあたりの吸油量よりも小さいものである疎水性アルギン酸粒子群。
【請求項２】
前記疎水化処理が、カルボン酸、アミノ酸及びその誘導体、有機ケイ素化合物、シリコーン化合物、フッ素化合物、硫酸エステル、スルホン酸、リン酸エステル、乳酸エステル、並びにこれらの塩から選ばれる少なくとも１種の疎水化剤を用いてなされるものである請求項１記載の疎水性アルギン酸粒子群。
【請求項３】
前記疎水化剤が、カルボン酸、アミノ酸及び有機ケイ素化合物、並びにこれらの塩から選ばれる少なくとも１種である請求項２記載の疎水性アルギン酸粒子群。
【請求項４】
前記疎水化剤が、カルボン酸塩及びアミノ酸塩から選ばれる少なくとも１種である請求項３記載の疎水性アルギン酸粒子群。
【請求項５】
前記金属が、２価イオンとなる金属である請求項１〜４のいずれか１項記載の疎水性アルギン酸粒子群。
【請求項６】
前記金属が、カルシウムである請求項５記載の疎水性アルギン酸粒子群。
【請求項７】
２５℃において、水に不溶であり、３質量％塩化ナトリウム水溶液に可溶である請求項１〜６のいずれか１項記載の疎水性アルギン酸粒子群。
【請求項８】
平均粒子径が、５ｍｍ以下である請求項１〜７のいずれか１項記載の疎水性アルギン酸粒子群。
【請求項９】
疎水性アルギン酸粒子群を０.１質量％となるように３質量％塩化ナトリウム水溶液に分散させ、７２時間、２４０時間及び７２０時間経過後の該分散液の波長５６０ｎｍの光の透過率をそれぞれＳＤ１、ＳＤ２及びＳＤ３（％）とし、疎水性アルギン酸粒子群を０.１質量％となるように水に分散させ、７２時間、２４０時間及び７２０時間経過後の該分散液の波長５６０ｎｍの光の透過率をそれぞれＷＤ１、ＷＤ２及びＷＤ３（％）としたとき、ＷＤ１／ＳＤ１、ＷＤ２／ＳＤ２及びＷＤ３／ＳＤ３の少なくとも１つが０.９以下である請求項１〜８のいずれか１項記載の疎水性アルギン酸粒子群。
【請求項１０】
請求項１〜９のいずれか１項記載の疎水性アルギン酸粒子群を含む化粧品。
【請求項１１】
請求項１〜９のいずれか１項記載の疎水性アルギン酸粒子群を含む塗料。
【請求項１２】
請求項１〜９のいずれか１項記載の疎水性アルギン酸粒子群を含む樹脂組成物。
【請求項１３】
請求項１〜９のいずれか１項記載の疎水性アルギン酸粒子群を含む成形品。
【請求項１４】
請求項１〜９のいずれか１項記載の疎水性アルギン酸粒子群を含む電子材料。
【請求項１５】
請求項１〜９のいずれか１項記載の疎水性アルギン酸粒子群を含むシート。
【請求項１６】
アルギン酸多価金属塩を含むアルギン酸粒子群を疎水化処理する工程を含む、疎水性アルギン酸粒子群の製造方法。
【請求項１７】
アルギン酸１価塩及び疎水化剤を含む溶液を噴霧乾燥し、粒子を得る工程と、多価金属塩を用いて前記粒子を架橋処理すると同時に疎水化処理する工程と、を含む疎水性アルギン酸粒子群の製造方法。
【請求項１８】
水滴中にアルギン酸１価塩及び疎水化剤を含む油中水滴型エマルションを形成する工程と、多価金属塩を用いて架橋処理すると同時に疎水化処理する工程と、を含む疎水性アルギン酸粒子群の製造方法。
【発明の詳細な説明】
【技術分野】
【０００１】
本発明は、疎水性アルギン酸粒子群及びその製造方法に関する。
【背景技術】
【０００２】
微粒子は、基幹産業において主要材料として使用されている。微粒子の原料として、合成樹脂が使用されてきたが、近年、マイクロプラスチックによる環境汚染（海洋汚染）及び生態系への悪影響が問題となっており、マイクロプラスチックの発生を減らす取り組みが始まっている。
【０００３】
微粒子の原料として、セルロース等の天然高分子に注目が集まっている。しかし、セルロースは、水を吸水しやすく、膨潤性も比較的高い。膨潤性が大きいと寸法安定性や触感、成形性の観点からも好ましくない。また、土壌中等陸地での分解性は高いものの海洋中での溶解性や分解性が低いという欠点を有する。
【０００４】
アルギン酸は、海藻由来のポリマーであって、海洋微生物による分解や、海藻類、貝類等から放出される酵素等によって分解されるため、海洋中での分解は比較的早い。しかし、吸水性が大きすぎるという問題があり、産業上の使用が限定される。
【０００５】
非特許文献１に記載されているように、アルギン酸をカルシウム架橋することで膨潤性を抑制できるため、吸放湿性を必要とする制汗剤のような化粧品であれば特徴を最大限に活用でき、優位性が高い。一方、例えば、ベースメイク、ポイントメイク等の場合、外気湿度が高くなると水蒸気を吸収しやすくなるため、天候によりべたつき感が出やすくなってしまい、使用顧客によっては不快感を覚えるおそれがある。また、アルギン酸カルシウム粒子は、吸水性が高く、高性能であるがゆえに化粧崩れが発生する原因にもなりやすい。また、吸水性が高すぎる場合、リキッド系のファンデーション、化粧下地等においては、油剤との相性が悪く、製品処方や用途が限定されてしまう可能性がある。
【０００６】
一方、アルギン酸カルシウム粒子は、電材等の吸水性、吸湿性を嫌う分野では性能低下を及ぼす危険性があるため、産業資材向けの用途が限定されてしまう。海洋汚染等の環境問題を考慮し、産業資材全般に有用な素材が求められている。
【先行技術文献】
【非特許文献】
【０００７】
【非特許文献１】佐藤貴哉  他２名、「アルギン酸カルシウム微粒子の開発と化粧品への展開」、繊維と工業、1996年、第20巻、第１号、p.20−26
【発明の概要】
【発明が解決しようとする課題】
【０００８】
本発明は、前記事情に鑑みなされたもので、前記要望に応え得る天然由来成分を原料とした疎水性のポリマー粒子を提供することを目的とする。
【課題を解決するための手段】
【０００９】
本発明者らは、前記課題を解決すべく鋭意検討を重ねた結果、アルギン酸カルシウム等の架橋されたアルギン酸からなる粒子を疎水化する方法を見出すとともに、疎水化されたアルギン酸粒子が、撥水性や触感性に優れ、水に不溶であるにもかかわらず海水に溶解することで微生物によって分解され、海洋汚染対策に有用であることを見出し、本発明を完成させた。
【００１０】
すなわち、本発明は、下記疎水性アルギン酸粒子群及びその製造方法を提供する。
１．アルギン酸多価金属塩を疎水化処理してなる疎水性アルギン酸粒子群であって、粒子１００ｇあたりの吸水量が、粒子１００ｇあたりの吸油量よりも小さいものである疎水性アルギン酸粒子群。
２．前記疎水化処理が、カルボン酸、アミノ酸及びその誘導体、有機ケイ素化合物、シリコーン化合物、フッ素化合物、硫酸エステル、スルホン酸、リン酸エステル、乳酸エステル、並びにこれらの塩から選ばれる少なくとも１種の疎水化剤を用いてなされるものである１の疎水性アルギン酸粒子群。
３．前記疎水化剤が、カルボン酸、アミノ酸及び有機ケイ素化合物、並びにこれらの塩から選ばれる少なくとも１種である２の疎水性アルギン酸粒子群。
４．前記疎水化剤が、カルボン酸塩及びアミノ酸塩から選ばれる少なくとも１種である３の疎水性アルギン酸粒子群。
５．前記金属が、２価イオンとなる金属である１〜４のいずれかの疎水性アルギン酸粒子群。
６．前記金属が、カルシウムである５の疎水性アルギン酸粒子群。
７．２５℃において、水に不溶であり、３質量％塩化ナトリウム水溶液に可溶である１〜６のいずれかの疎水性アルギン酸粒子群。
８．平均粒子径が、５ｍｍ以下である１〜７のいずれかの疎水性アルギン酸粒子群。
９．疎水性アルギン酸粒子群を０.１質量％となるように３質量％塩化ナトリウム水溶液に分散させ、７２時間、２４０時間及び７２０時間経過後の該分散液の波長５６０ｎｍの光の透過率をそれぞれＳＤ１、ＳＤ２及びＳＤ３（％）とし、疎水性アルギン酸粒子群を０.１質量％となるように水に分散させ、７２時間、２４０時間及び７２０時間経過後の該分散液の波長５６０ｎｍの光の透過率をそれぞれＷＤ１、ＷＤ２及びＷＤ３（％）としたとき、ＷＤ１／ＳＤ１、ＷＤ２／ＳＤ２及びＷＤ３／ＳＤ３の少なくとも１つが０.９以下である１〜８のいずれかの疎水性アルギン酸粒子群。
１０．１〜９のいずれかの疎水性アルギン酸粒子群を含む化粧品。
１１．１〜９のいずれかの疎水性アルギン酸粒子群を含む塗料。
１２．１〜９のいずれかの疎水性アルギン酸粒子群を含む樹脂組成物。
１３．１〜９のいずれかの疎水性アルギン酸粒子群を含む成形品。
１４．１〜９のいずれかの疎水性アルギン酸粒子群を含む電子材料。
１５．１〜９のいずれかの疎水性アルギン酸粒子群を含むシート。
１６．アルギン酸多価金属塩を含むアルギン酸粒子群を疎水化処理する工程を含む、疎水性アルギン酸粒子群の製造方法。
１７．アルギン酸１価塩及び疎水化剤を含む溶液を噴霧乾燥し、粒子を得る工程と、多価金属塩を用いて前記粒子を架橋処理すると同時に疎水化処理する工程と、を含む疎水性アルギン酸粒子群の製造方法。
１８．水滴中にアルギン酸１価塩及び疎水化剤を含む油中水滴型エマルションを形成する工程と、多価金属塩を用いて架橋処理すると同時に疎水化処理する工程と、を含む疎水性アルギン酸粒子群の製造方法。
【発明の効果】
【００１１】
本発明の疎水性アルギン酸粒子群は、凝集物等の異物も少なく、安定的に効率よく製造できるとともに、小径化、扁平化等の形状を制御することができ、耐熱性や耐（熱）薬品性を有する架橋性の粒子も安定的に作製できるため、様々な用途へ応用可能である。また、本発明の疎水性アルギン酸粒子群は、撥水性や触感性に優れ、環境にやさしい粒子、特に海洋汚染対策に有用な天然高分子由来の粒子であるため、用途に応じて塗料、インク、成形品、化粧品、焼成空孔化成形物等の環境対応に必要とされる用途へ有効に活用できる。
【図面の簡単な説明】
【００１２】
【図１】実施例１−１で得られた粒子のＳＥＭ写真（２,０００倍）である。
【図２】実施例１−２で得られた粒子のＳＥＭ写真（１,０００倍）である。
【図３】実施例１−３で得られた粒子のＳＥＭ写真（２,０００倍）である。
【発明を実施するための形態】
【００１３】
［疎水性アルギン酸粒子群］
本発明の疎水性アルギン酸粒子群は、アルギン酸多価金属塩粒子を疎水化処理してなるものである。
【００１４】
前記アルギン酸多価金属塩としては、特に限定されないが、アルギン酸カルシウム、アルギン酸ストロンチウム、アルギン酸マグネシウム、アルギン酸バリウム、アルギン酸ラジウム、アルギン酸鉛、アルギン酸亜鉛、アルギン酸ニッケル、アルギン酸鉄、アルギン酸銅、アルギン酸カドミウム、アルギン酸コバルト、アルギン酸マンガン等が挙げられる。これらのうち、環境面、安全性、架橋度調整、汎用性、コストの等の点から、アルギン酸カルシウムが好ましい。
【００１５】
前記疎水化処理に用いる化合物（以下、疎水化剤ともいう。）としては、カルボン酸、アミノ酸及びその誘導体、有機ケイ素化合物、シリコーン化合物、フッ素化合物、硫酸エステル、スルホン酸、リン酸エステル、乳酸エステル、並びにこれらの塩が挙げられる。前記疎水化剤は、環境的配慮から水や塩水に対する溶解性と環境中の微生物分解性とを十分満たすよう設計すると、分子量が５,０００以下のものが好ましく、分子量が５０〜１,０００のものがより好ましく、分子量が１００〜６００のものが更に好ましく、２００〜５００のものが最も好ましい。なお、本発明において分子量は、ポリマーについては数平均分子量（Ｍｎ）を意味し、Ｍｎはゲルパーミエーションクロマトグラフィーによるポリスチレン換算測定値である。ポリマー以外のものについては、化学式量である。
【００１６】
前記カルボン酸としては、炭素数６〜３０のものが好ましく、炭素数８〜２５のものがより好ましく、１０〜２０が最も好ましい。前記カルボン酸は、１価カルボン酸でもよく、多価カルボン酸でもよい。
【００１７】
前記１価カルボン酸としては、カプロン酸、エナント酸、カプリル酸、オクチル酸、ペラルゴン酸、カプリン酸、ウンデシレン酸、ラウリン酸、ミリスチン酸、ペンタデシル酸、パルミチン酸、パルミトレイン酸、マルガリン酸、ステアリン酸、イソステアリン酸、オレイン酸、バクセン酸、リシノール酸、リノール酸、リノレン酸、エレオステアリン酸、オキシステアリン酸、アラキジン酸、ミード酸、アラキドン酸、エイコサペンタエン酸、ベヘン酸、ドコサヘキサエン酸、リグノセリン酸、ネルボン酸、セロチン酸、モンタン酸、メリシン酸、ヤシ油脂肪酸、パーム油脂肪酸等が挙げられる。また、これらの分岐構造を有する異性体でもよい。
【００１８】
前記多価カルボン酸としては、オクタン二酸、ノナン二酸、デカン二酸、ウンデカン二酸、ドデカン二酸、トリデカン二酸、テトラデカン二酸、ペンタデカン二酸、ヘキサデカン二酸、ヘプタデカン二酸、オクタデカン二酸、ノナデカン二酸、エイコサン二酸等が挙げられる。また、これらの分岐構造を有する異性体でもよく、３価以上の多価カルボン酸を用いてもよい。
【００１９】
前記カルボン酸塩としては、炭素数６〜３０のカルボン酸の塩が好ましく、炭素数８〜２５のカルボン酸の塩がより好ましく、炭素数１０〜２０のカルボン酸の塩が更に好ましい。前記カルボン酸は、１価カルボン酸の塩でもよく、多価カルボン酸の塩でもよい。
【００２０】
前記１価カルボン酸塩としては、カプリル酸カリウム、カプリル酸ナトリウム、カプリル酸亜鉛等のカプリル酸塩；オクチル酸カリウム、オクチル酸ナトリウム、オクチル酸亜鉛等のオクチル酸塩；ペラルゴン酸カリウム、ペラルゴン酸ナトリウム等のペラルゴン酸塩；カプリン酸カリウム、カプリン酸プリン酸ナトリウム等のカプリン酸塩；ウンデシレン酸カリウム、ウンデシレン酸ナトリウム等のウンデシレン酸塩；ラウリン酸カリウム、ラウリン酸ナトリウム、ラウリン酸カルシウム、ラウリン酸バリウム、ラウリン酸亜鉛等のラウリン酸塩；ミリスチン酸カリウム、ミリスチン酸ナトリウム、ミリスチン酸亜鉛、ミリスチン酸マグネシウム等のミリスチン酸塩；ペンタデシル酸カリウム、ペンタデシル酸ナトリウム等のペンタデシル酸塩；パルミチン酸カリウム、パルミチン酸ナトリウム、パルミチン酸カルシウム等のパルミチン酸塩；マルガリン酸カリウム、マルガリン酸ナトリウム等のマルガリン酸塩；ステアリン酸リチウム、ステアリン酸ナトリウム、ステアリン酸マグネシウム、ステアリン酸カルシウム、ステアリン酸バリウム、ステアリン酸亜鉛、ステアリン酸アルミニウム等のステアリン酸塩；イソステアリン酸カリウム、イソステアリン酸ナトリウム等のイソステアリン酸塩；オレイン酸カリウム、オレイン酸ナトリウム等のオレイン酸塩；リシノール酸カルシウム、リシノール酸バリウム、リシノール酸亜鉛等のリシノール酸塩；リノール酸カリウム、リノール酸ナトリウム、リノール酸カルシウム等のリノール酸塩；リノレン酸カリウム、リノレン酸ナトリウム等のリノレン酸塩；アラキドン酸カリウム、アラキドン酸ナトリウム等のアラキドン酸塩；ベヘン酸カリウム、ベヘン酸ナトリウム、ベヘン酸カルシウム等のベヘン酸塩；ドコサヘキサエン酸ナトリウム等のドコサヘキサエン酸塩；ヤシ油脂肪酸カリウム、ヤシ油脂肪酸ナトリウム等のヤシ油脂肪酸塩；パーム油脂肪酸カルシウム等のパーム油脂肪酸塩；トリイソステアリン酸イソプロピルチタン等が挙げられる。これらのうち、ステアリン酸塩、ミリスチン酸塩等が好ましい。
【００２１】
前記多価カルボン酸塩としては、オクタン二酸二ナトリウム、オクタン二酸二カリウム等のオクタン二酸塩；ノナン二酸二ナトリウム、ノナン二酸二カリウム等のノナン二酸塩；デカン二酸二ナトリウム、デカン二酸二カリウム等のデカン二酸塩；ウンデカン二酸二ナトリウム、ウンデカン二酸二カリウム等のウンデカン二酸塩；ドデカン二酸二ナトリウム、ドデカン二酸二カリウム等のドデカン二酸塩；トリデカン二酸二ナトリウム、トリデカン二酸二カリウム等のトリデカン二酸塩；テトラデカン二酸二ナトリウム、テトラデカン二酸二カリウム等のテトラデカン二酸塩；ペンタデカン二酸二ナトリウム、ペンタデカン二酸二カリウムのテトラデカン二酸塩；ヘキサデカン二酸二ナトリウム、ヘキサデカン二酸二カリウム等のヘキサデカン二酸塩；ヘプタデカン二酸二ナトリウム、ヘプタデカン二酸二カリウム等のヘプタデカン二酸塩；オクタデカン二酸二ナトリウム、オクタデカン二酸二カリウム等のオクタデカン二酸塩；ノナデカン二酸二ナトリウム、ノナデカン二酸二カリウム等のノナデカン二酸塩；エイコサン二酸二ナトリウム、エイコサン二酸二カリウム等のエイコサン二酸塩等が挙げられる。また、これらの分岐構造を有する異性体でもよく、３価以上の多価カルボン酸の塩を用いてもよい。
【００２２】
前記アミノ酸及びその誘導体としては、炭素数６〜３０のものが好ましく、炭素数１０〜２５のものがより好ましい。このようなアミノ酸としては、ラウロイルサルコシン、ミリストイルサルコシン、パルミトイルサルコシン、ヤシ油脂肪酸サルコシン等のサルコシン誘導体；ラウロイルグルタミン酸、ミリストイルグルタミン酸、パルミトイルグルタミン酸、ステアロイルグルタミン酸、ヤシ油脂肪酸アシルグルタミン酸、ココイルグルタミン酸、アシルグルタミン酸、ジラウロイルグルタミン酸、等のグルタミン酸誘導体；ラウロイルグリシン、ミリストイルグリシン、パルミトイルグリシン、パルミトイルメチルグリシン、ヤシ油脂肪酸アシルグリシン、ココイルグリシン等のグリシン誘導体；ラウリルメチルアラニン、ミリストイルメチルアラニン、ココイルアラニン、ヤシ油脂肪酸メチルアラニン等のアラニン誘導体；ラウロイルリジン、ミリストノイルリジン、パルミトイルリジン、ステアノイルリジン、オレイルイルリジン、アシル化リジン等のリジン誘導体；ラウロイルアスパラギン酸、ミリストイルアスパラギン酸、パルミトイルアスパラギン酸、ステアロイルアスパラギン酸等のアスパラギン酸誘導体；ラウロイルタウリン、ラウロイルメチルタウリン、ミリストイルタウリン、ミリストイルメチルタウリン、パルミトイルタウリン、パルミトイルメチルタウリン、ステアロイルタウリン、ステアロイルメチルタウリン等のタウリン誘導体；ラウロイルプロリン、ミリストイルプロリン、パルミトイルプロリン等のプロリン誘導体等のアミノ酸及びアミノ酸誘導体が挙げられる。
【００２３】
前記アミノ酸及びその誘導体の塩としては、炭素数６〜３０のアミノ酸及びその誘導体の塩が好ましく、炭素数１０〜２５のアミノ酸及びその誘導体の塩がより好ましい。このような塩としては、ラウロイルサルコシンカリウム、ラウロイルサルコシンナトリウム、ミリストイルサルコシンカリウム、ミリストイルサルコシンナトリウム、パルミトイルサルコシンカリウム、パルミトイルサルコシンナトリウム、ヤシ油脂肪酸サルコシンカリウム、ヤシ油脂肪酸サルコシンナトリウム等のサルコシン塩；ラウロイルグルタミン酸カリウム、ラウロイルグルタミン酸ナトリウム、ミリストイルグルタミン酸カリウム、ミリストイルグルタミン酸ナトリウム、パルミトイルグルタミン酸ナトリウム、パルミトイルグルタミン酸マグネシウム、ステアロイルグルタミン酸カリウム、ステアロイルグルタミン酸ナトリウム、ヤシ油脂肪酸アシルグルタミン酸カリウム、ヤシ油脂肪酸アシルグルタミン酸ナトリウム、ココイルグルタミン酸カリウム、ココイルグルタミン酸ナトリウム、アシルグルタミン酸カリウム、アシルグルタミン酸ナトリウム、ジラウロイルグルタミン酸リシンナトリウム、ポリグルタミン酸ナトリウム等のグルタミン酸塩；ラウロイルグリシンカリウム、ラウロイルグリシンナトリウム、ミリストイルグリシンカリウム、ミリストイルグリシンナトリウム、パルミトイルグリシンナトリウム、パルミトイルメチルグリシンナトリウム、ヤシ油脂肪酸アシルグリシンカリウム、ヤシ油脂肪酸アシルグリシンナトリウム、ココイルグリシンカリウム、ココイルグリシンナトリウム等のグリシン塩；ラウロイルメチルアラニンカリウム、ラウリルメチルアラニンナトリウム、ミリストイルメチルアラニンナトリウム、ココイルアラニンナトリウム、ヤシ油脂肪酸メチルアラニンナトリウム等のアラニン塩；ラウロイルアスパラギン酸カリウム、ラウロイルアスパラギン酸ナトリウム、ミリストイルアスパラギン酸カリウム、ミリストイルアスパラギン酸ナトリウム、パルミトイルアスパラギン酸カリウム、パルミトイルアスパラギン酸ナトリウム、ステアロイルアスパラギン酸カリウム、ステアロイルアスパラギン酸ナトリウム等のアスパラギン酸塩；ラウロイルタウリンナトリウム、ラウロイルタウリンカルシウム等のラウロイルタウリン塩；ラウロイルタウリンナトリウム、ラウロイルタウリンカルシウム、ラウロイルメチルタウリンナトリウム、ミリストイルタウリンカリウム、ミリストイルタウリンナトリウム、ミリストイルメチルタウリンナトリウム、パルミトイルタウリンカリウム、パルミトイルタウリンナトリウム、パルミトイルメチルタウリンカリウム、パルミトイルメチルタウリンナトリウム、ステアロイルタウリンカリウム、ステアロイルタウリンナトリウム、ステアロイルメチルタウリンナトリウム等のタウリン塩；ラウロイルプロリンナトリウム、ミリストイルプロリンナトリウム、パルミトイルプロリンナトリウム等のプロリン塩等が挙げられる。
【００２４】
前記有機ケイ素化合物としては、炭素数６〜３０のアルキル基を少なくとも１つ有するアルキル化シラン、炭素数６〜３０のアルキル基を少なくとも１つ有するアルキル化シラザン、炭素数６〜３０のアルコキシ基を少なくとも１つ有するトリアルコキシシラン、オクチルトリアルコキシシラン、トリエトキシカプリリルシラン、３−メタクリロキシプロピルトリメトキシシラン等が挙げられる。
【００２５】
前記シリコーン化合物としては、メチルハイドロジェンポリシロキサン、メチルポリシロキサン（メチコン）、ジメチルポリシロキサン（ジメチコン）、トリエトキシシリルエチルポリジメチルシロキシエチルジメチコン、メチルフェニルポリシロキサン、トリエトキシシリルエチルポリジメチルシロキシエチルヘキシルジメチコン、環状シリコーン、架橋型シリコーン、アクリル−シリコーン系グラフト重合体、有機シリコーン樹脂部分架橋型オルガノポリシロキサン重合物、テトラメチルテトラハイドロジェンシクロテトラシロキサン、トリメチルシロキシケイ酸、アミノ変性シリコーン、カルボン酸変性シリコーン、フッ素化シリコーン、シリコーンガム、アクリルシリコーン、シリコーンレジン、トリエトキシシリルエチルポリジメチルシロキシエチルジメチコン、トリエトキシシリルエチルポリジメチルシロキシエチルヘキシルジメチコン、フッ素化シリコーン等が挙げられる。
【００２６】
前記フッ素化合物としては、パーフルオロアルキルリン酸エステル、パーフルオロアルキルシラン、パーフルオロアルキルアルコキシシラン、パーフルオロアルキル基含有エステル、パーフルオロアルキルリン酸エステル塩、パーフルオロポリエーテル、フルオロシリコーン、フッ素化シリコーン樹脂、トリメトキシ(３,３,３−トリフルオロプロピル)シラン、トリデカフルオロオクチルトリエトキシシラン等が挙げられる。
【００２７】
前記硫酸エステルとしては、アルキル硫酸エステル及びその塩、ポリオキシエチレンアリールエーテル硫酸エステル及びその塩、ポリオキシエチレンアルキルエーテル硫酸エステル及びその塩、ポリオキシアルキレンアルキルエーテル硫酸エステル塩、ポリオキシアルキレンアルケニルエーテル硫酸塩、ポリオキシエチレンヒマシ油エーテル硫酸エステル及びその塩等が挙げられる。
【００２８】
具体的には、前記アルキル硫酸エステル及びその塩としては、炭素数６〜３０のアルキル基を有するものが挙げられ、具体的には、ラウリル硫酸、ラウリル硫酸カリウム、ラウリル硫酸ナトリウム、ラウリル硫酸アンモニウム、ミリスチル硫酸、ミリスチル硫酸カリウム、ミリスチル硫酸ナトリウム、ミリスチル硫酸アンモニウム、セチル硫酸、セチル硫酸ナトリウム、セチル硫酸アンモニウム、ステアリル硫酸、ステアリル硫酸ナトリウム、ステアリル硫酸アンモニウム、オレイル硫酸、オレイル硫酸ナトリウム、オレイル硫酸アンモニウム等が挙げられる。
【００２９】
前記ポリオキシエチレンアリールエーテル硫酸エステル及びその塩としては、ＨＬＢ値が６以下のものが好ましく、例えば、ポリオキシエチレン多環フェニルエーテル硫酸エステル、ポリオキシエチレン多環フェニルエーテル硫酸エステルナトリウム、ポリオキシエチレン多環フェニルエーテル硫酸エステルアンモニウム等のポリオキシエチレン多環フェニルエーテル硫酸エステル塩；ポリオキシエチレンアリールエーテル硫酸エステル、ポリオキシエチレンアリールエーテル硫酸エステルナトリウム等が挙げられる。
【００３０】
ポリオキシエチレンアルキルエーテル硫酸エステル及びその塩としては、ＨＬＢ値が６以下のものが好ましく、例えば、ポリオキシエチレンアルキルエーテル硫酸エステル、ポリオキシエチレンラウリルエーテル硫酸ナトリウム、ポリオキシエチレンラウリルエーテル硫酸アンモニウム、ポリオキシエチレンミリスチルエーテル硫酸ナトリウム、ポリオキシエチレンミリスチルエーテル硫酸アンモニウム、ポリオキシエチレンセチルエーテル硫酸ナトリウム、ポリオキシエチレンセチルエーテル硫酸アンモニウム、ポリオキシエチレンステアリルエーテル硫酸ナトリウム、ポリオキシエチレンステアリルエーテル硫酸アンモニウム、ポリオキシエチレンオレイルエーテル硫酸ナトリウム、ポリオキシエチレンオレイルエーテル硫酸アンモニウム等が挙げられる。
【００３１】
ポリオキシアルキレンアルキルエーテル硫酸エステル塩としては、ＨＬＢ値が６以下のものが好ましく、例えば、ポリオキシエチレン−ポリオキシプロピレンブロック共重合体の硫酸エステルナトリウム塩、ポリオキシエチレン−ポリオキシブチレンブロック共重合体の硫酸エステルナトリウム塩、ポリオキシエチレン−ポリオキシプロピレンブロック共重合体のアルキルエーテルの硫酸エステルナトリウム塩等が挙げられる。前記ポリオキシアルキレンアルケニルエーテル硫酸塩としては、ＨＬＢ値が６以下のものが好ましく、例えば、ポリオキシエチレン−ポリオキシアルキレンブロック共重合体のアルケニルエーテルの硫酸エステルアンモニウム塩等が挙げられる。前記ポリオキシエチレンヒマシ油エーテル硫酸エステル及びその塩としては、ＨＬＢ値が６以下のものが好ましく、例えば、ポリオキシエチレンヒマシ油エーテル硫酸エステル、ポリオキシエチレンヒマシ油エーテル硫酸エステルアンモニウム等が挙げられる。
【００３２】
前記スルホン酸及びその塩としては、炭素数６〜３０のものが挙げられ、例えば、ラウリルスルホン酸、ラウリルスルホン酸ナトリウム、ラウリルスルホン酸アンモニウム、ミリスチルスルホン酸、ミリスチルスルホン酸ナトリウム、ミリスチルスルホン酸アンモニウム、セチルスルホン酸、セチルスルホン酸ナトリウム、セチルスルホン酸アンモニウム、ステアリルスルホン酸、ステアリルスルホン酸ナトリウム、ステアリルスルホン酸アンモニウム、オレイルスルホン酸、オレイルスルホン酸ナトリウム、オレイルスルホン酸アンモニウム等のアルキルスルホン酸及びその塩；ドデシルベンゼンスルホン酸、ドデシルベンゼンスルホン酸アンモニウム、ドデシルベンゼンスルホン酸ナトリウム、ドデシルベンゼンスルホン酸カルシウム等のドデシルベンゼンスルホン酸及びその塩；アルキレンジスルホン酸、アルキレンジスルホン酸ナトリウム等のアルキレンジスルホン酸及びその塩、ジアルキルサクシネートスルホン酸、ジアルキルサクシネートスルホン酸ナトリウム等のジアルキルサクシネートスルホン酸及びその塩；モノアルキルサクシネートスルホン酸、モノアルキルサクシネートスルホン酸ジナトリウム塩等のモノアルキルサクシネートスルホン酸及びその塩；ナフタレンスルホン酸ホルマリン縮合物、ナフタレンスルホン酸ホルマリン縮合物ナトリウム塩等のナフタレンスルホン酸ホルマリン縮合物及びその塩；オレフィンスルホン酸ナトリウム、オレフィンスルホン酸アンモニウム等のオレフィンスルホン酸塩；ラウロイルイセチオン酸、ミリストイルイセチオン酸、パルミトイルイセチオン酸、ステアロイルイセチオン酸等のイセチオン酸；ラウロイルイセチオン酸カリウム、ラウロイルイセチオン酸ナトリウム、ミリストイルイセチオン酸ナトリウム、パルミトイルイセチオン酸ナトリウム、ステアロイルイセチオン酸ナトリウム等のイセチオン酸塩；ジヘキシルスルホコハク酸ナトリウム、ジオクチルスルホコハク酸ナトリウム、ジオクチルスルホコハク酸アンモニウム、ジデシルスルホコハク酸ナトリウム、ジイソブチルスルホコハク酸ナトリウム等のスルホコハク酸及びその塩等が挙げられる。
【００３３】
前記リン酸エステル及びその塩としては、ポリオキシアルキレンアルキルエーテルリン酸エステル、アルキルリン酸エステル及びその塩等が挙げられる。前記ポリオキシアルキレンアルキルエーテルリン酸エステルとしては、ＨＬＢ値が６以下のものが好ましく、例えば、ポリオキシエチレン(２)ステアリルエーテルリン酸エステル等が挙げられる。
【００３４】
前記アルキルリン酸エステル及びその塩としては、炭素数６〜３０のアルキル基を有するものが挙げられ、例えば、オクチルリン酸、オクチルリン酸カリウム等のオクチルリン酸及びその塩；ノニルリン酸、ノニルリン酸カリウム等のノニルリン酸及びその塩；、デシルリン酸、デシルリン酸カリウム等のデシルリン酸及びその塩；ウンデシルリン酸、ウンデシルリン酸カリウム等のウンデシルリン酸及びその塩；ラウリルリン酸、ラウリルリン酸カリウム等のラウリルリン酸及びその塩；ミリスチルリン酸、ミリスチルリン酸カリウム等のミリスチルリン酸及びその塩；セチルリン酸、セチルリン酸カリウム、セチルリン酸ナトリウム、セチルリン酸カルシウム、セチルリン酸亜鉛等のセチルリン酸及びその塩；ステアリルリン酸、ステアリルリン酸カリウム等のステアリルリン酸及びその塩等が挙げられる。
【００３５】
前記乳酸エステルとしては、炭素数６〜３０のものが挙げられ、例えば、乳酸ラウリル、乳酸ミリスチル、乳酸セチル、乳酸オレイル、乳酸オクチルドデシル、ステアロイル乳酸ナトリウム、ステアロイル乳酸カルシウム、イソステアロイル乳酸ナトリウム、ラウロイル乳酸ナトリウム等が挙げられる。
【００３６】
また、前述した化合物のほか、例えば化粧品添加剤として使用される、油剤、アクリル化合物、アクリル樹脂、チタンカップリング剤、無機化合物、金属酸化物、固形潤滑剤、その他、公知の界面活性剤等も疎水化剤として使用することができる。
【００３７】
前記油剤としては、ワセリン、流動パラフィン、スクワラン、パラフィンワックス、アマニ油、綿実油、ヤシ油、ヒマシ油、卵黄油、ラノリン脂肪酸、ジカプリン酸プロピレングリコール、トリオクタン酸グリセリル、２−エチルヘキサン酸セチル、ステアリン酸イソセチル、ステアリルアルコール、セチルアルコール、オレイルアルコール、牛脂、ミツロウ、鯨ロウ、木ロウ、ラノリン、カルナバロウ、カンデリラワックス等が挙げられる。
【００３８】
前記アクリル化合物としては、(メタ)アクリル酸アルキル等が挙げられる。前記アクリル樹脂としては、 (メタ)アクリル酸とスチレン系化合物との共重合体及びその塩、(メタ)アクリル酸と(メタ)アクリル酸エステル系化合物との共重合体及びその塩、(メタ)アクリル酸とビニルエステル系化合物との共重合体及びその塩、(メタ)アクリル酸とオレフィン系化合物との共重合体及びその塩、(メタ)アクリル酸と共役ジエン系化合物との共重合体及びその塩等が挙げられる。
【００３９】
前記チタンカップリング剤としては、アルキルチタネート、ピロリン酸型のチタネート、亜リン酸型のチタネート、アミノ酸型のチタネート等が挙げられる。
【００４０】
前記無機化合物としては、アルミナ等が挙げられる。前記金属酸化物としては酸化チタン等が挙げられる。
【００４１】
前記固形潤滑剤としては、ポリオレフィンワックス（例えば、ポリエチレンワックス等）、パラフィンワックス（例えば、合成パラフィン、天然パラフィン等）、フッ素樹脂系ワックス（例えば、ポリテトラフルオロエチレン等）、脂肪酸アミド系化合物（例えば、ステアリン酸アミド、パルミチン酸アミド等）、金属硫化物（例えば、二硫化モリブデン、二硫化タングステン等）、グラファイト、フッ化黒鉛、窒化ホウ素、ポリアルキレングリコール、アルカリ金属硫酸塩等が挙げられる。
【００４２】
これらのうち、疎水化剤としては、製造の観点からカルボン酸及びその塩、アミノ酸及びその塩、並びに有機ケイ素化合物が好ましく、環境的観点からカルボン酸及びその塩、アミノ酸及びその塩がより好ましい。カルボン酸及びその塩並びにアミノ酸及びその塩は、低分子量であり、環境中の微生物により分解されやすい。
【００４３】
疎水化剤として更に好ましくは、環境的観点及び製造の観点から、カルボン酸塩、アミノ酸塩及びアミノ酸誘導体の塩であり、中でもカチオンとして有機イオンを有する塩又は金属イオンを有する塩が環境的観点から好ましい。前記有機イオンとしては、アンモニウムイオン等が挙げられる。また、前記金属イオンとしては、リチウムイオン、カリウムイオン、カルシウムイオン、ナトリウムイオン、マグネシウムイオン、アルミニウムイオン、亜鉛イオン、鉄イオン、ニッケルイオン、すずイオン、鉛イオン、銅イオン、コバルトイオン、マンガンイオン、ストロンチウムイオン、バリウムイオン、カドミウムイオン、水銀イオン、銀イオン、白金イオン、金イオン等の各種金属イオンが挙げられる。中でも、環境、生体安全性、汎用性、コスト等の観点からカルシウムイオン、ナトリウムイオン、マグネシウムイオン、カリウムイオン、アンモニウムイオンが好ましい。特に、前記カルボン酸塩やアミノ酸塩が親水性になりやすい１価金属イオンが好ましく、具体的にはカリウムイオン、ナトリウムイオンが好ましく、汎用的な金属イオンであるナトリウムイオンが後述する点でも優れている。
【００４４】
なお、疎水化処理について、詳細は後述する。
【００４５】
本発明の疎水性アルギン酸粒子群は、その平均粒子径が５ｍｍ以下であることが好ましく、１ｍｍ以下、５００μｍ以下、１００μｍ以下、６０μｍ以下、３０μｍ以下、１５μｍ以下、１０μｍ以下の順で好ましい。また、その下限は、０.１μｍ以上が好ましく、０.５μｍ以上がより好ましく、１.０μｍ以上が更に好ましい。なお、本発明において平均粒子径は、レーザー回析・散乱法による体積平均粒子径（ＭＶ）である。
【００４６】
本発明の疎水性アルギン酸粒子群の形状は、球状、略球状、扁平状、くぼみ状等の物理的、化学的に形状制御されたものや物理的に粉砕したもの等、特に限定されないが、風合い、滑り性、粒径分布を制御の観点から、球状、略球状、扁平状、くぼみ状等の物理的、化学的に形状制御されたものが好ましい。更に、略球状、扁平状、くぼみ状等の鋭角を持たない曲線で形成された異形粒子が、光学特性がよいため好ましい。
【００４７】
本発明の疎水性アルギン酸粒子群は、粒子１００ｇあたりの吸水量（Ａw、ｍＬ／１００ｇ）が粒子１００ｇあたりの吸油量（Ａo、ｍＬ／１００ｇ）よりも小さい（(Ａw／Ａo)＜１）ものである。この関係を満たすことによって、使用時は疎水性の効果を発揮しつつ、水には溶けない状態を維持し、海水（塩水）中においては徐々に溶解し、粒子が微生物によって分解しやすくなる。前記効果を得やすいことから、Ａw及びＡoは、Ａw／Ａo≦０.７５を満たすことがより好ましく、Ａw／Ａo≦０.６５を満たすことが更に好ましく、Ａw／Ａo≦０.５を満たすことが最も好ましい。
【００４８】
本発明の疎水性アルギン酸粒子群の吸水量は、８０ｍＬ／１００ｇ以下であることが好ましく、６０ｍＬ／１００ｇ以下であることがより好ましく、５０ｍＬ／１００ｇ以下であることが更に好ましく、４０ｍＬ／１００ｇ以下が最も好ましい。吸水量が８０ｍＬ／１００ｇ以下であれば、アクリルやナイロン等の既存の汎用ポリマー粒子の用途と同様に損傷なく、使用可能となる。なお、吸水量の下限は、前記効果を得やすいことから、１ｍＬ／１００ｇ以上が好ましく、５ｍＬ／１００ｇ以上がより好ましく、１０ｍＬ／１００ｇ以上が更に好ましい。
【００４９】
一方、本発明の疎水性アルギン酸粒子群は、その吸油量が、３５ｍＬ／１００ｇ以上であることが好ましく、５０ｍＬ／１００ｇ以上であることがより好ましく、６５ｍＬ／１００ｇ以上であることが更に好ましい。吸油量が３５ｍＬ／１００ｇ以上であれば、化粧品用途の場合、油剤との馴染みが良くなることで分散性が上がり、また、エマルションやクリームの安定性が上がる。吸油量の上限は、前記効果を得やすいことから、２００ｍＬ／１００ｇ以下が好ましく、１５０ｍＬ／１００ｇ以下がより好ましく、１２０ｍＬ／１００ｇ以下が更に好ましい。
【００５０】
吸水量及び吸油量は、後述する疎水化処理剤の種類、付着量等を調整することで、調整が可能である。なお、本発明において、吸油量は、JIS K 5101に記される煮あまに油法に準拠して測定される値である。吸水量は、以下の方法により得られる値である。５００ｍＬのビーカーに各粒子群１ｇを入れ、次にイオン交換水２００ｍＬを加え、３０分間攪拌し、その後５００ｍＬの遠心管に移し、遠心分離機を用いて遠心分離を行う。遠心分離後、上清を静かに捨て遠心管より試料を取り出し、重量（Ｗw）を測定し、その後１０５℃の乾燥器で恒量になるまで乾燥し、乾燥（Ｄw）重量を測定し、下記式により吸水量を算出する。
吸水量（ｍＬ/１００ｇ）＝{(Ｗw−Ｄw)/Ｄw}×１００
【００５１】
本発明の疎水性アルギン酸粒子群は、当該粒子群に水滴を落した時の接触角が３０°以上であることが好ましく、５０°以上、６０°以上、８０°以上、９０°以上、１００°以上の順で好ましい。接触角の上限は、特に限定されないが、現実的な値としては１７０°以下であり、１６０°以下、１５０℃以下、１４０°以下である。接触角が前記範囲であれば、疎水性の効果や、環境下における溶解性、分解性が十分に発揮される。
【００５２】
また、本発明の疎水性アルギン酸粒子群は、該疎水性アルギン酸粒子群を０.１質量％となるように３質量％塩化ナトリウム水溶液に分散させ、７２時間、２４０時間及び７２０時間経過後の該分散液の波長５６０ｎｍの光の透過率をそれぞれＳＤ１（％）、ＳＤ２（％）及びＳＤ３（％）とし、該疎水性アルギン酸粒子群を０.１質量％となるように水に分散させ、７２時間、２４０時間及び７２０時間経過後の波長５６０ｎｍの光の透過率をそれぞれＷＤ１（％）、ＷＤ２（％）及びＷＤ３（％）としたとき、ＷＤ１／ＳＤ１、ＷＤ２／ＳＤ２及びＷＤ３／ＳＤ３の少なくとも１つが、０.９以下であることが好ましく、０.８以下であることがより好ましく、０.５以下であることが更に好ましい。０.９以下であれば、アルギン酸粒子の形状が変化し、溶解を伴い、透明化していく現象が確認できる。なお、ＷＤ１／ＳＤ１、ＷＤ２／ＳＤ２及びＷＤ３／ＳＤ３の下限は、特に限定されないが、通常０.１程度である。
【００５３】
７２０時間程度で溶解化現象が確認できない場合は、例えば海洋中において環境汚染（海洋汚染）、化学物質の吸着及び生態系への悪影響が懸念されることから、これらを超過し過ぎた長期間の粒子形状維持は好ましくない場合がある。よって、環境影響への配慮の観点からは、ＷＤ３／ＳＤ３≦０.９を満たすものが好ましく、ＷＤ２／ＳＤ２≦０.９を満たすものがより好ましく、ＷＤ１／ＳＤ１≦０.９を満たすものが更に好ましい。
【００５４】
疎水化前のアルギン酸カルシウム単体は、水に馴染みやすいため、前記条件の塩化ナトリウム水溶液に入れるとナトリウム置換が起き、急速に溶けてしまう傾向がある。言い換えれば、溶けやすいことも実用的な問題になるため、用途も限定される。そのため、０.０５時間、０.１時間、０.２５時間程度の形状安定性を維持することが好ましい。すなわち、該疎水性アルギン酸粒子群を０.１質量％となるように３質量％塩化ナトリウム水溶液に分散させ、ｘ時間経過後の該分散液の波長５６０ｎｍの光の透過率をＳＤx（％）とし、該疎水性アルギン酸粒子群を０.１質量％となるように水に分散させ、ｘ時間経過後の波長５６０ｎｍの光の透過率をそれぞれＷＤx（％）としたとき、ＷＤ0.05／ＳＤ0.05、ＷＤ0.1／ＳＤ0.1及びＷＤ0.25／ＳＤ0.25の少なくとも１つが０.９より大きいことが好ましい。本発明の疎水性アルギン酸カルシウム粒子群は、疎水化によりアルギン酸カルシウムの安定性を保ち、溶解を遅らせることができるため、実用性に沿った品質を維持することができる。
【００５５】
［疎水性アルギン酸粒子群の製造方法］
本発明の疎水性アルギン酸粒子群の製造方法としては、以下の方法が挙げられる。
（１）アルギン酸多価金属塩を含むアルギン酸粒子群を疎水化処理する工程を含む方法（方法１）。
（２）アルギン酸１価塩及び疎水化剤を含む溶液を噴霧乾燥し、粒子を得る工程と、多価金属塩を用いて前記粒子を架橋処理すると同時に疎水化処理する工程とを含む方法（方法２）。
（３）水滴中にアルギン酸１価塩及び疎水化剤を含むＷ／Ｏエマルションを形成する工程と、多価金属塩を用いて架橋処理すると同時に疎水化処理する工程とを含む方法（方法３）。
【００５６】
方法１は、アルギン酸多価金属塩を含むアルギン酸粒子群を疎水化処理する工程を含むものである。前記アルギン酸粒子群は、公知の方法で製造することができる。例えば、特開平５−２２２２０８号公報に記載されているように、アルギン酸１価塩が溶解している溶液を噴霧乾燥させ、粒子化した後、多価金属塩を用いて架橋処理を行うことで製造することができる。前記アルギン酸１価塩や多価金属塩については後述する。
【００５７】
また、アルギン酸粒子群は、水中にアルギン酸１価塩を含む油中水滴型（Ｗ／Ｏ）エマルションを形成し、多価金属塩を用いて架橋処理することで製造することもできる。Ｗ／Ｏエマルションの形成方法としては、例えば、まず、水又は水及び親水性有機溶媒の混合溶媒にアルギン酸１価塩を溶解させた溶液Ａを調製する。このとき、必要に応じて加熱してもよい。次に、溶液Ａと疎水性有機溶媒とを混合し、攪拌装置やホモジナイザー等を用いて乳化させる。混合するときは、溶液Ａを疎水性有機溶媒に加えてもよく、疎水性有機溶媒を溶液Ａに加えてもよい。
【００５８】
このとき、疎水性有機溶媒のかわりに、Ｗ／Ｏエマルション中の水滴の粒径を制御するため界面活性剤や高分子安定剤を疎水性有機溶媒に溶解させた溶液Ｂを用いてもよい。この場合、溶液Ａ及び溶液Ｂを混合し、攪拌装置やホモジナイザー等を用いて乳化させる。混合するときは、溶液Ａを溶液Ｂに加えてもよく、溶液Ｂを溶液Ａに加えてもよい。
【００５９】
また、Ｗ／Ｏエマルションの形成方法の他の例として、容器にアルギン酸１価塩、水、界面活性剤、疎水性有機溶媒、その他必要な成分を一括して仕込み、攪拌装置やホモジナイザー等を用いて乳化させてもよい。
【００６０】
架橋処理は、Ｗ／Ｏエマルションに多価金属塩を含む溶液を添加し、攪拌することで行うことができる。または、多価金属塩を含む溶液にＷ／Ｏエマルションを添加し、攪拌することで行うことができる。多価金属塩を含む溶液については、方法２の説明において述べるものと同様のものを使用することができる。
【００６１】
架橋処理は、必要に応じて加熱しながら行ってもよい。加熱は、分散液に多価金属塩を含む溶液を添加する際に行ってもよく、添加後攪拌する際に行ってもよく、これらの両方において行ってもよい。加熱温度は、１０〜１００℃が好ましく、１５〜８０℃が好ましい。処理時間は、０.５〜２４時間が好ましく、１〜１２時間が好ましい。
【００６２】
架橋処理後、必要に応じて粒子の洗浄及び乾燥を行うことで、アルギン酸粒子群を得ることができる。洗浄は、通常の方法で行うことができ、例えば、架橋処理後溶媒を除去し、水を加えて遠心分離する等の方法が挙げられる。乾燥は、通常の方法で行うことができ、例えば、噴霧乾燥、真空乾燥、凍結乾燥等の方法で行うことができる。
【００６３】
前記アルギン酸粒子群としては、市販品を使用することもでき、例えば、日清紡ケミカル(株)製フラビカファイン（登録商標）、(株)キミカ製アルギン酸カルシウムＣＡシリーズ等が挙げられる。
【００６４】
アルギン酸粒子群を疎水化処理する方法としては、疎水化剤を溶媒に溶解し、そこにアルギン酸粒子群を入れ、分散させ、前記粒子表面又は表面と内部双方に疎水化剤を付着させる方法が挙げられる。このとき、必要に応じて加熱や濃縮を行うと、効率よく付着させることができる。加熱する場合、その温度は、１０〜１００℃が好ましく、３０〜８０℃がより好ましい。濃縮は、例えば、反応系を加熱し、蒸発した溶媒を除去することで行うことができる。疎水化処理時間は、０.５〜２４時間が好ましく、１〜１２時間がより好ましい。
【００６５】
前記溶媒は、アルギン酸粒子群が分散可能であって、使用する疎水化剤を溶解できるものを適宜選択すればよい。例えば、水；メタノール、エタノール、１−プロパノール、２−プロパノール、１−ブタノール、２−ブタノール、イソブチルアルコール、ｔｅｒｔ−ブチルアルコール、１−ペンタノール、２−ペンタノール、３−ペンタノール、２−メチル−１−ブタノール、イソペンチルアルコール、ｔｅｒｔ−ペンチルアルコール、１−ヘキサノール、２−メチル−１−ペンタノール、４−メチル−２−ペンタノール、２−エチルブタノール、１−ヘプタノール、２−ヘプタノール、３−ヘプタノール、２−オクタノール、２−エチル−１−ヘキサノール、ベンジルアルコール、シクロヘキサノール等のアルコール類；メチルセロソルブ、エチルセロソルブ、イソプロピルセロソルブ、ブチルセロソルブ、ジエチレンブリコールモノブチルエーテル等のエーテルアルコール類；アセトン、メチルエチルケトン、メチルイソブチルケトン、シクロヘキサノン等のケトン類；酢酸エチル、酢酸ブチル、プロピオン酸エチル、セロソルブアセテート等のエステル類；ペンタン、２−メチルブタン、ｎ−ヘキサン、シクロヘキサン、２−メチルペンタン、２,２−ジメチルブタン、２,３−ジメチルブタン、ヘプタン、ｎ−オクタン、イソオクタン、２,２,３−トリメチルペンタン、デカン、ノナン、シクロペンタン、メチルシクロペンタン、メチルシクロヘキサン、エチルシクロヘキサン、ｐ−メンタン、ジシクロヘキシル、ベンゼン、トルエン、キシレン、エチルベンゼン等の脂肪族又は芳香族炭化水素類；四塩化炭素、トリクロロエチレン、クロロベンゼン、テトラブロムエタン等のハロゲン化炭化水素類；ジエチルエーテル、ジメチルエーテル、トリオキサン、テトラヒドロフラン等のエーテル類；メチラール、ジエチルアセタール等のアセタール類；ギ酸、酢酸、プロピオン酸等のカルボン酸類；ニトロプロペン、ニトロベンゼン、ジメチルアミン、モノエタノールアミン、ピリジン、ジメチルホルムアミド、ジメチルスルホキシド、Ｎ−メチル−２−ピロリドン、アセトニトリル等の硫黄、窒素含有有機化合物類；イオン液体等が挙げられる。これらの溶媒は、１種単独で又は２種以上を混合して用いることができる。
【００６６】
前記疎水化剤としては、前述したものを使用することができる。疎水化剤として、特に前記カルボン酸塩やアミノ酸塩を用いると、イオン架橋されている多価の金属イオンの少なくとも一部とイオン交換を起こし、疎水化剤と化学的結合を伴う。そのため、処理後は疎水性が強化された単分散架橋粒子が得られるため好ましい。
【００６７】
疎水化処理は、溶媒中のアルギン酸粒子群と疎水化剤との質量比が、アルギン酸粒子群：疎水化剤＝９９.９：０.１〜７０：３０となるように行うことが好ましく、９９.５：０.５〜８０：２０となるように行うことがより好ましく、９９：１〜８５：１５となるように行うことがより一層好ましく、９８：２〜９０：１０となるように行うことが更に好ましい。
【００６８】
疎水化処理後、必要に応じて粒子の洗浄及び乾燥を行うことで、疎水性アルギン酸粒子群を得ることができる。洗浄は、通常の方法で行うことができ、例えば、疎水化処理後溶媒を除去し、水を加えて遠心分離する等の方法が挙げられる。乾燥は、通常の方法で行うことができ、例えば、噴霧乾燥、真空乾燥、凍結乾燥等の方法で行うことができる。
【００６９】
方法２は、アルギン酸１価塩及び疎水化剤を含む溶液を噴霧乾燥し、粒子を得る工程と、多価金属塩を用いて前記粒子を架橋処理すると同時に疎水化処理する工程とを含む方法である。
【００７０】
前記アルギン酸１価塩は、無機塩でも有機塩でもよく、例えば、アルギン酸ナトリウム、アルギン酸カリウム、アルギン酸アンモニウム等が挙げられる。また、前記アルギン酸１価塩は、その１質量％又は１０質量％水溶液の粘度が、０.０１〜２,０００ｍＰａ・ｓであるものが好ましく、０.１〜１,０００ｍＰａ・ｓであるものがより好ましく、１.０〜５００ｍＰａ・ｓであるものが最も好ましい。生産性を考えると、その１０質量％水溶液の粘度が前記範囲を満たすものがより好ましい。なお、前記粘度は、Ｂ型粘度計ＢＬ形による２０℃における測定値である。
【００７１】
前記アルギン酸１価塩及び疎水化剤を含む溶液に用いる溶媒としては、水、又は水と親水性有機溶媒との混合溶媒が好ましい。水としては、水道水、イオン交換水、蒸留水等が挙げられる。親水性有機溶媒としては、メタノール、エタノール、１−プロパノール、２−プロパノール、エチレングリコール、プロピレングリコール、ブチレングリコール、ジプロピレングリコール、メチルセロソルブ、エチルセロソルブ、プロピルセルソルブ、ジエチレンブリコールモノブチルエーテル、メチルセロソルブアセテート、エチルセロソルブアセテート、メチルカルビトール、エチルカルビトール、ブチルカルビトール、エチルカルビトールアセテート、ギ酸、酢酸、プロピオン酸、アセトン、テトラヒドロフラン、ジメチルホルムアミド、ジメチルスルホキシド、トリオキサン、テトラヒドロフラン、Ｎ−メチル−２−ピロリドン、ジメチルアミン、モノエタノールアミン、ピリジン、アセトニトリル等が挙げられる。これらは、１種単独で又は２種以上混合して用いることができる。これらのうち、水、又は水と炭素数１〜３の低級アルコールとの混合溶媒が好ましい。
【００７２】
前記溶媒には、必要に応じて更に疎水性有機溶媒を加えてもよい。疎水性有機溶媒としては、１−ブタノール、２−ブタノール、イソブチルアルコール、ｔｅｒｔ−ブチルアルコール、１−ペンタノール、２−ペンタノール、３−ペンタノール、２−メチル−１−ブタノール、イソペンチルアルコール、ｔｅｒｔ−ペンチルアルコール、１−ヘキサノール、２−メチル−１−ペンタノール、４−メチル−２−ペンタノール、２−エチルブタノール、１−ヘプタノール、２−ヘプタノール、３−ヘプタノール、２−オクタノール、２−エチル−１−ヘキサノール、ベンジルアルコール、シクロヘキサノール等の高級アルコール類；ブチルセロソルブ等のエーテルアルコール類；メチルエチルケトン、メチルイソブチルケトン、シクロヘキサノン等のケトン類；酢酸エチル、酢酸ブチル、プロピオン酸エチル、セロソルブアセテート等のエステル類；ペンタン、２−メチルブタン、ｎ−ヘキサン、シクロヘキサン、２−メチルペンタン、２,２−ジメチルブタン、２,３−ジメチルブタン、ヘプタン、ｎ−オクタン、イソオクタン、２,２,３−トリメチルペンタン、デカン、ノナン、シクロペンタン、メチルシクロペンタン、メチルシクロヘキサン、エチルシクロヘキサン、ｐ−メンタン、ジシクロヘキシル、ベンゼン、トルエン、キシレン、エチルベンゼン等の脂肪族又は芳香族炭化水素類；四塩化炭素、トリクロロエチレン、クロロベンゼン、テトラブロムエタン等のハロゲン化炭化水素類；ジエチルエーテル、ジメチルエーテル等のエーテル類；メチラール、ジエチルアセタール等のアセタール類；ヘキサメチルシクロトリシロキサン（Ｄ３）、オクタメチルシクロテトラシロキサン（Ｄ４）、デカメチルシクロペンタシロキサン（Ｄ５）、ドデカメチルシクロヘキサシロキサン（Ｄ６）、テトラデカメチルシクロヘプタシロキサン（Ｄ７）、ヘキサメチルジシロキサン、オクタメチルトリシロキサン、デカメチルテトラシロキサン等のジメチルポリシロキサン、メチルトリメチコン、メチルフェニルポリシロキサン、ジフェニルポリシロキサン、ジフェニルシロキシフェニルトリメチコン、トリメチルシロキシフェニルジメチコン、カプリリルメチコン、セチルジメチコン等の環状、直鎖状又は分岐状のシリコーンオイル類及びその共重合体；ニトロプロペン、ニトロベンゼン等の硫黄、窒素含有有機化合物類等が挙げられる。
【００７３】
なお、本発明において親水性有機溶媒とは、水との同容量混合液が均一な外観を維持するものを意味し、疎水性有機溶媒とは、１気圧（１.０１３×１０5Ｐａ）において、温度２０℃で同容量の純水と緩やかにかき混ぜ、流動がおさまった後に当該混合液体が均一な外観を維持できないものを意味する。
【００７４】
方法２において、疎水化剤としては前述したものを使用できるが、前記溶媒に溶解するものを適宜選択する必要がある。例えば、前記溶媒として水を使用する場合は、水に溶解するカルボン酸塩又はアミノ酸塩を使用することが好ましい。なお、加熱することによって溶媒に溶解するものであっても、疎水化剤として使用することができる。
【００７５】
前記溶液中、アルギン酸１価塩と疎水化剤との混合比は、アルギン酸１価塩：疎水化剤＝９９.９：０.１〜７０：３０が好ましく、９９.５：０.５〜８０：２０がより好ましく、９９：１〜８５：１５がより一層好ましく、９８：２〜９０：１０が更に好ましい。混合比が前記範囲であれば、十分な疎水性が得られ、架橋度が低下するおそれもない。
【００７６】
前記溶液中、固形分（アルギン酸１価塩及び疎水化剤）の濃度は、１〜８０質量％が好ましく、５〜５０質量％がより好ましい。
【００７７】
噴霧乾燥は、公知の方法で行うことができる。例えば、前記溶液を熱風中へ噴霧することによって行われ、例えば通常のディスク型や二流体ノズル型、ジェット気流型等の噴霧乾燥機を用いることができる。ディスクの回転数は、１,０００〜４０,０００ｒｐｍ程度で行うことができる。熱風の温度は、水分を蒸発するために必要な温度で６０〜２５０℃が好ましい。また、前記溶液を加熱しながら、熱風中へ噴霧してもよい。
【００７８】
次に、噴霧乾燥によって得れらた粒子（以下、架橋前粒子ともいう。）を、多価金属塩を用いて架橋する。架橋処理は、例えば、前記架橋前粒子を媒体に分散させ、該分散液に多価金属塩を含む溶液を添加し、攪拌することで行うことができる。または、多価金属塩を含む溶液に前記分散液を添加し、攪拌してもよい。
【００７９】
前記架橋前粒子は、その濃度が好ましくは１〜８０質量％、好ましくは３０〜６０質量％となるように媒体に分散させる。前記粒子を分散させる媒体としては、メタノール、エタノール、１−プロパノール、２−プロパノール等の低級アルコール類；メチルセロソルブ、エチルセロソルブ、イソプロピルセロソルブ、ブチルセロソルブ、ジエチレンブリコールモノブチルエーテル等のエーテルアルコール類；アセトン、テトラヒドロフラン、ジメチルホルムアミド、Ｎ−メチル−２−ピロリドン、アセトニトリル等の親水性有機溶媒が好ましい。特に、低級アルコールの単一溶媒又は低級アルコールを含む混合溶媒が好ましい。
【００８０】
前記多価金属塩は、カルシウム塩、ストロンチウム塩、マグネシウム塩、バリウム塩、ラジウム塩、鉛塩、亜鉛塩、ニッケル塩、鉄塩、銅塩、カドミウム塩、コバルト塩、マンガン塩等が挙げられるが、環境面、安全性、汎用性の点から、カルシウム塩が好ましい。前記多価金属塩として具体的には、塩化カルシウム、硫酸カルシウム、炭酸カルシウム、水酸化カルシウム、酸化カルシウム等が挙げられるが、水への溶解性、取扱性、コスト等から塩化カルシウムが好ましい。
【００８１】
多価金属塩を含む溶液中の多価金属塩の濃度は、１〜４０質量％が好ましく、１０〜３０質量％がより好ましい。前記溶液の溶媒は、水；メタノール、エタノール、１−プロパノール、２−プロパノール等の低級アルコール系溶媒、及びこれらの混合溶媒が好ましいが、粒子を溶解させない範囲で目的の濃度になるよう塩を溶解できれば、他の有機溶剤との混合溶媒でも構わない。
【００８２】
架橋処理は、必要に応じて加熱しながら行ってもよい。加熱は、分散液に多価金属塩を含む溶液を添加する際に行ってもよく、添加後攪拌する際に行ってもよく、これらの両方において行ってもよい。このときの温度は、１０〜１００℃が好ましく、２０〜８０℃が好ましい。処理時間は、０.５〜２４時間が好ましく、１〜１２時間が好ましい。加熱することによって、疎水化剤の溶解度を上昇させることができ、また媒体の粘性が低下するため、粒子の内部にまで疎水化剤が含浸しやすくなる。
【００８３】
前記架橋前粒子にはアルギン酸１価塩及び疎水化剤が含まれているため、架橋処理を行うことで、同時に疎水化処理も行われる。
【００８４】
架橋処理後、必要に応じて粒子の洗浄及び乾燥を行うことで、疎水性アルギン酸粒子群を得ることができる。洗浄は、通常の方法で行うことができ、例えば、疎水化処理後溶媒を除去し、水を加えて遠心分離する等の方法が挙げられる。乾燥は、通常の方法で行うことができ、例えば、噴霧乾燥、真空乾燥、凍結乾燥等の方法で行うことができる。
【００８５】
方法３は、水滴中にアルギン酸１価塩及び疎水化剤を含むＷ／Ｏエマルションを形成する工程と、多価金属塩を用いて架橋処理すると同時に疎水化処理する工程とを含む方法である。前記アルギン酸１価塩としては、方法２の説明において述べたものと同様のものが挙げられる。また、疎水化剤はＷ／Ｏエマルションとしたときに水相に存在するものである必要があり、前述したカルボン酸塩又はアミノ酸塩を使用することが好ましい。
【００８６】
Ｗ／Ｏエマルションの形成方法の一例を説明する。まず、水又は水及び親水性有機溶媒の混合溶媒にアルギン酸１価塩及び疎水化剤を溶解させた溶液Ａを調製する。このとき、疎水化剤を溶解させるため、必要に応じて加熱してもよい。次に、溶液Ａと疎水性有機溶媒とを混合し、攪拌装置やホモジナイザー等を用いて乳化させる。混合するときは、溶液Ａを疎水性有機溶媒に加えてもよく、疎水性有機溶媒を溶液Ａに加えてもよい。
【００８７】
このとき、疎水性有機溶媒のかわりに、Ｗ／Ｏエマルション中の水滴の粒径を制御するため界面活性剤や高分子安定剤を疎水性有機溶媒に溶解させた溶液Ｂを用いてもよい。この場合、溶液Ａ及び溶液Ｂを混合し、攪拌装置やホモジナイザー等を用いて乳化させる。混合するときは、溶液Ａを溶液Ｂに加えてもよく、溶液Ｂを溶液Ａに加えてもよい。
【００８８】
また、Ｗ／Ｏエマルションの形成方法の他の例として、容器にアルギン酸１価塩、疎水化剤、水、界面活性剤、疎水性有機溶媒、その他必要な成分を一括して仕込み、攪拌装置やホモジナイザー等を用いて乳化させてもよい。
【００８９】
アルギン酸１価塩と疎水化剤との混合比は、アルギン酸１価塩：疎水化剤＝９９.９：０.１〜７０：３０が好ましく、９９.５：０.５〜８０：２０がより好ましく、９９：１〜８５：１５がより一層好ましく、９８：２〜９０：１０が更に好ましい。混合比が前記範囲であれば、十分な疎水性が得られ、架橋度が低下するおそれもない。
【００９０】
Ｗ／Ｏエマルションを形成する際に、加熱を行ってもよい。加熱することによって、疎水化剤の溶解度を上昇させることができるためアルギン酸１価塩と均一化させることができ、Ｗ／Ｏエマルションを安定させることができる。加熱温度は、１５〜１００℃が好ましく、４０〜８０℃が好ましい。
【００９１】
Ｗ／Ｏエマルションを形成した後、架橋処理を行う。架橋処理はＷ／Ｏエマルションに多価金属塩を含む溶液を添加し、攪拌することで行うことができる。または、多価金属塩を含む溶液にＷ／Ｏエマルションを添加し、攪拌してもよい。多価金属塩を含む溶液については、方法２の説明において述べたものと同様のものを使用することができる。
【００９２】
架橋処理は、必要に応じて加熱しながら行ってもよい。加熱は、分散液に多価金属塩を含む溶液を添加する際に行ってもよく、添加後攪拌する際に行ってもよく、これらの両方において行ってもよい。加熱温度は、１０〜１００℃が好ましく、１５〜８０℃が好ましい。処理時間は、０.５〜２４時間が好ましく、１〜１２時間が好ましい。加熱することによって、疎水化剤の溶解度を上昇させることができ、また媒体の粘性が低下するため、粒子の内部にまで疎水化剤が含浸しやすくなる。
【００９３】
前記Ｗ／Ｏエマルションの水相にはアルギン酸１価塩及び疎水化剤が含まれているため、架橋処理を行うことで、同時に疎水化処理も行われる。
【００９４】
架橋処理後、必要に応じて粒子の洗浄及び乾燥を行うことで、疎水性アルギン酸粒子群を得ることができる。洗浄は、通常の方法で行うことができ、例えば、架橋処理後溶媒を除去し、水を加えて遠心分離する等の方法が挙げられる。乾燥は、通常の方法で行うことができ、例えば、噴霧乾燥、真空乾燥、凍結乾燥等の方法で行うことができる。
【００９５】
方法２又は方法３によれば、疎水化剤を表面だけでなく内部にも含浸させることができるため、より疎水性が大きな粒子が得られる。
【００９６】
なお、得られた疎水性アルギン酸粒子群は、必要に応じて公知の設備によって、表面処理を行ったり、粉砕処理を行ったりしてもよい。
【００９７】
［疎水性アルギン酸粒子群の用途］
本発明の疎水性アルギン酸粒子群は、水、親水性有機溶媒、疎水性有機溶媒又はこれらの混合溶媒に分散させ、分散液として使用できる。
【００９８】
本発明の疎水性アルギン酸粒子群は、液体、塗膜、フィルム、板材、紙等の成型品への添加剤として利用することができる。例えば、光散乱剤や光学フィルタ材料、着色剤、化粧品、吸収剤、吸着剤、インク、接着剤、電磁波シールド材、蛍光センサー、生体マーカー、記録材料、記録素子、偏光材料、薬物送達システム（ＤＤＳ）用薬物保持体、バイオセンサー、ＤＮＡチップ、検査薬、焼成空孔化成形物、アンチブロッキング剤等に広く利用することができる。
【００９９】
更に、窓ガラス製品やカーテン、壁材等のインテリア製品等によって室内、及び車内等へ入射する光又は紫外線（ＵＶ）を遮蔽することは、人体の日焼け及び人体への悪影響を防ぐばかりでなく、室内や車内の装飾品等の劣化を防ぐことができるという点でも有用となる。
【０１００】
本発明の疎水性アルギン酸粒子群は、化粧品用添加剤として好適である。天然高分子由来の主成分であり、軽量性、触感性、流動特性、溶液分散性等を向上させつつ、リキッド系等の油分を多く使用する用途へ展開が可能となる。また、くぼみを有する形状の場合は、その独特の形状から一般の球状とは異なる付着力を有しており、光散乱性等の向上が得られるとともに、例えばファンデーション等の成形体の固着力、塗布後の保持力を向上させる効果がある。更に、その光学特性によって肌を明るく見せ、ぼかし効果によりカバー力を向上できる。また、形状特有のすべり性によって、肌の上でののびに優れ、更にキメの溝を細かく埋めることで、シワや毛穴を目立たなくしたり、製品全体の流れ性を自由にコントロールしたりすることができる。好ましい添加量としては、製品配合量に対して０.１〜５０質量％であり、好ましくは０.５〜３０質量％である。ＵＶ散乱効果、ぼかし効果等の光散乱性、流動性、成形性、付着向上、仕上り感等用途／目的に応じて適宜調整することができる。なお、本発明者らの検討では化粧品用添加剤としては、１〜２０質量％が特に好ましい。なお、市販の粒子と適宜調整し組み合わせて使用してもよい。
【０１０１】
特に、効果が高い化粧品として、具体的には、スキンケア製品、頭髪製品、制汗剤製品、メイクアップ製品、ＵＶ防御製品、香料製品等であってよい。例えば、乳液、クリーム、ローション、カラミンローション、サンスクリーン剤、化粧下地料、サンタン剤、アフターシェーブローション、プレシェーブローション、パック料、クレンジング料、洗顔料、アクネ対策化粧料、エッセンス等の基礎化粧料、ファンデーション、白粉、マスカラ、アイシャドウ、アイライナー、アイブロー、チーク、ネイルカラー、リップクリーム、口紅等のメイクアップ化粧料、シャンプー、リンス、コンディショナー、ヘアカラー、ヘアトニック、セット剤、ボディーパウダー、育毛剤、デオドラント、脱毛剤、石鹸、ボディーシャンプー、入浴剤、ハンドソープ、香水等が挙げられる。また、製品の形態についても特に限定は無く、液状、乳液状、クリーム状、固形状、ペースト状、ゲル状、粉末状、多層状、ムース状、スプレー状等であってよい。これら化粧品の添加剤として有用な効果が期待できる。
【０１０２】
本発明の疎水性アルギン酸粒子群は、スクリーン印刷、オフセット印刷、プロセス印刷、グラビア印刷、タンポ印刷、コーター、インクジェット等に用いられる印刷インク用添加剤、マーキングペン用、ボールペン用、万年筆用、筆ペン用、マジック等の筆記具インク用添加剤、クレヨン、絵の具、消しゴム等の文房具類の添加剤として利用できる。
【０１０３】
本発明の疎水性アルギン酸粒子群は、刷毛塗り、スプレー塗装、静電塗装、電着塗装、流し塗り、ローラー塗り、浸漬塗装等に用いられる塗料用添加剤として好適である。例えば、自動車、電車、ヘリコプター、船、自転車、雪上車、ロープウェイ、リフト、フォバークラフト、自動二輪車等の輸送用機器、サッシュ、シャッター、貯水タンク、ドア、バルコニー、建築用外板パネル、屋根材、階段、天窓、コンクリート塀等の建築用部材、建築物屋内外の外壁や内装、ガードレール、歩道橋、防音壁、標識、高速道路側壁、鉄道高架橋、橋梁等の道路部材、タンク、パイプ、塔、煙突等のプラント部材、ビニールハウス、温室、サイロ、農業用シート等の農業用設備、電柱、送電鉄塔、パラボラアンテナ等の通信用設備、電気配線ボックス、照明器具、エアコン屋外器、洗濯機、冷蔵庫、電子レンジ等の電気機器、及びそのカバー、モニュメント、墓石、舗装材、風防シート、防水シート、建築用養生シート等の物品に用いられる塗料用添加剤として好適である。
【０１０４】
塗料の形態としては、溶剤型塗料のほかに水分散型塗料、非水分散型塗料、粉体塗料、電着型塗料等、必要に応じて適宜選択することができる。
【実施例】
【０１０５】
以下、製造例、実施例及び比較例を挙げて本発明をより具体的に説明するが、本発明は下記実施例に限定されない。なお、下記実施例及び比較例において粒度分布及び体積平均粒子径（ＭＶ）は、MICROTRACK MT3000（日機装(株)製）を用いて測定した。
【０１０６】
［１］粒子群の製造
［実施例１−１］粒子群Ａ１の製造
２,０００ｍＬフラスコに以下に示す各成分を仕込み、攪拌機を用いて１時間攪拌し、分散させた。
アルギン酸カルシウム球状ビーズ                  １９４.０ｇ
（日清紡ケミカル(株)製：商品名フラビカファイン、ＭＶ＝２０μｍ）
イオン交換水                                    ７３５.０ｇ
エタノール                                      ３１５.０ｇ
ラウリン酸ナトリウム                                ６.０ｇ
【０１０７】
次に、オイルバスにより徐々に加熱し、９５℃で２時間加熱した後、蒸留により溶媒を除去して反応溶液を濃縮しながら表面処理を施すことで疎水化処理を行った。冷却後、イオン交換水により遠心洗浄を繰り返し、最終的に１０質量％の水分散液とした。この分散液を、噴霧乾燥機を使用して噴霧乾燥（熱風温度２２０℃）させ、目的の粒子群Ａ１を得た。粒子群Ａ１を走査型電子顕微鏡（(株)日立ハイテクノロジーズ製S-4800、以下、ＳＥＭという。）で観察し、形状を確認したところ、疎水化処理前とほぼ同等の粒径であった。また、粒度分布測定によって粒度分布を確認したところ、疎水化処理前と同様な分布を示したことから、凝集が無く単分散した粒子群であることを確認した。粒子群Ａ１のＳＥＭ写真（２,０００倍）を図１に示す。
【０１０８】
［実施例１−２］粒子群Ａ２の製造
５,０００ｍＬの加熱可能容器に以下に示す各成分を仕込み、攪拌機を用いて分散させた。
アルギン酸ナトリウム                            ３１３.６ｇ
（(株)キミカ製：商品名キミカアルギンULV-L3（４０ｍＰａ・ｓ、１０質量％水溶液））
イオン交換水                                  ４２６０.０ｇ
ステアロイルグルタミン酸ナトリウム                  ６.４ｇ
【０１０９】
その後、６０℃に加熱し、２時間かけて溶解させ、７.０質量％水溶液を調製した。次に、前記水溶液を噴霧乾燥機を使用して噴霧乾燥（熱風温度２００℃）させ、粒子群を得た。得られた粒子群をＳＥＭで観察し、形状を確認したところ、くぼみを有する扁平状の粒子であり、粒度分布においてＭＶが７μｍの単分散した粒子群であった。
得られた粒子群３００.０ｇをエタノール３００.０ｇに入れ、攪拌し、５０.０質量％のエタノール分散液とした後、予め作製しておいた２０.０質量％塩化カルシウム水溶液へ攪拌しながらへ滴下し、架橋処理を行い、滴下終了後、更に２時間攪拌した。
攪拌終了後、イオン交換水により遠心洗浄を繰り返し、最終的に１０質量％の水分散液とした。この分散液を、噴霧乾燥機を使用して噴霧乾燥させ、目的の粒子群Ａ２を得た。粒子群Ａ２をＳＥＭで観察し、形状を確認したところ、架橋処理前とほぼ同等の粒径であった。また、粒度分布測定によって粒度分布を確認したところ、架橋処理前と同様な分布を示したことから、凝集が無く単分散した粒子群であることを確認した。粒子群Ａ２のＳＥＭ写真（１,０００倍）を図２に示す。
【０１１０】
［実施例１−３］粒子群Ａ３の製造
５,０００ｍＬの加熱可能容器に以下に示す各成分を仕込み、ホモジナイザー（ＩＫＡ社製Ｔ２５）を用いて５分間攪拌し、乳化させた。
アルギン酸ナトリウム                            ２００.０ｇ
（(株)キミカ製：商品名キミカアルギンULV-L3G（２０ｍＰａ・ｓ、１０質量％水溶液））
イオン交換水                                    ８００.０ｇ
ヘキサン                                      １０００.０ｇ
ソルビタンモノオレアート                            ５.０ｇ
【０１１１】
そこへ、１５.０質量％塩化カルシウム水溶液を滴下し、滴下終了後、５０℃で２時間攪拌を行った。攪拌後冷却し、エタノール及びイオン交換水により遠心洗浄を繰り返し、真空乾燥し、粒子群を得た。得られた粒子群をＳＥＭで観察し、形状を確認したところ、球状の粒子であった。また、粒度分布測定の結果、ＭＶが１０μｍの単分散したアルギン酸カルシウム粒子群であった（以下、アルギン酸カルシウム粒子群Ａという。）。
【０１１２】
次に、２,０００ｍＬフラスコに以下に示す各成分を仕込み、攪拌機を用いて１時間攪拌し、分散させた。
アルギン酸カルシウム粒子群Ａ                    １４２.５ｇ
イオン交換水                                  １３８０.０ｇ
エタノール                                      ３４５.０ｇ
ステアリン酸ナトリウム                              ７.５ｇ
【０１１３】
その後、オイルバスにより徐々に加熱し、９５℃で２時間、蒸留により溶媒を除去して反応溶液を濃縮しながら表面処理を施すことで疎水化処理を行った。冷却後、イオン交換水により遠心洗浄を繰り返し、最終的に１０質量％の水分散液とした。この分散液を、噴霧乾燥機を使用して噴霧乾燥（熱風温度２００℃）させ、目的の粒子群Ａ３を得た。粒子群Ａ３をＳＥＭで観察し、形状を確認したところ、疎水化処理前とほぼ同等の粒径であった。また、粒度分布測定によって粒度分布を確認したところ、疎水化処理前と同様な分布を示したことから、凝集が無く単分散した粒子群であることを確認した。粒子群Ａ３のＳＥＭ写真（２,０００倍）を図３に示す。
【０１１４】
［実施例１−４］粒子群Ａ４の製造
５,０００ｍＬの加熱可能容器にイオン交換水１,７２５.０ｇを入れ、５０℃まで昇温し、アルギン酸ナトリウム（富士化学工業(株)製：商品名スノーアルギンSSL（４０ｍＰａ・ｓ、１質量％水溶液））１４８.５ｇ及びミリストイルグルタミン酸ナトリウム１.５ｇを投入し、完全に溶解させた。そこへ、予めソルビタントリオレアート１２.０ｇをヘキサン１,５５０.０ｇに溶解した溶液を投入し、温度を維持した状態でホモジナイザー（ＩＫＡ社製Ｔ２５）を用いて５分間攪拌し、乳化させた。
【０１１５】
その後、６５℃までゆっくりと昇温した後、２０.０質量％塩化カルシウム水溶液を滴下した。滴下終了後、温度を維持しながら更に２時間攪拌を行った。
【０１１６】
攪拌終了後、室温まで冷却し、エタノール及びイオン交換水により遠心洗浄を繰り返し、最終的に１０質量％の水分散液とした。この分散液を、噴霧乾燥機を使用して噴霧乾燥（熱風温度２００℃）させ、目的の粒子群Ａ４を得た。粒子群Ａ４をＳＥＭで観察し、形状を確認したところ、球状の粒子であった。また、粒度分布測定の結果、ＭＶが３μｍの単分散した粒子群であった。
【０１１７】
［実施例１−５］粒子群Ａ５の製造
１０,０００ｍＬの加熱可能容器に以下に示す各成分を仕込み、攪拌機を用いて分散させた。
アルギン酸アンモニウム                            ５０.０ｇ
（(株)キミカ製：商品名キミカアルギンNH-1（３５ｍＰａ・ｓ、１質量％水溶液））
イオン交換水                                  ２４５０.０ｇ
【０１１８】
その後、６０℃に加熱し、３時間かけて溶解させ、２.０質量％水溶液を調製した。得られた溶液を冷却した後、前記水溶液を噴霧乾燥機を使用して噴霧乾燥させ、粒子群を得た。得られた粒子群をＳＥＭで観察し、形状を確認したところ、くぼみを有する扁平状の粒子であり、粒度分布においてＭＶが２μｍの単分散した粒子群であった。
得られた粒子群４０.０ｇをエタノール６０.０ｇに入れ、攪拌し、４０.０質量％のエタノール分散液とし、そこへ、予め作製しておいた１０.０質量％塩化カルシウム水溶液を滴下し、架橋処理を行い、滴下終了後、更に２時間攪拌した。
攪拌終了後、イオン交換水により遠心洗浄を繰り返し、最終的に５.０質量％のエタノール分散液とした。この分散液にトリエトキシ−ｎ−オクチルシラン２.０ｇを添加し、噴霧乾燥機を使用して噴霧乾燥（熱風温度５０℃）させ、目的の粒子群Ａ５を得た。粒子群Ａ５をＳＥＭで観察し、形状を確認したところ、疎水化処理前とほぼ同等の粒径であった。また、粒度分布測定によって粒度分布を確認したところ、疎水化処理前と同様な分布を示したことから、凝集が無く単分散した粒子群であることを確認した。
【０１１９】
［実施例１−６］粒子群Ａ６の製造
５,０００ｍＬフラスコに以下に示す各成分を仕込み、攪拌機を用いて３時間撹拌し、溶解させた。
アルギン酸カリウム                              ２８５.０ｇ
（(株)キミカ製：商品名キミカアルギンK-ULV-L3（４０ｍＰａ・ｓ、１０質量％水溶液））
イオン交換水                                  ３４５０.０ｇ
パルミチン酸ナトリウム                            １５.０ｇ
【０１２０】
得られた水溶液を、噴霧乾燥機を使用して噴霧乾燥（熱風温度２００℃）させ、粒子群を得た。得られた粒子群をＳＥＭで観察し、形状を確認したところ、球状又は略球状の粒子であった。また、粒度分布測定の結果、ＭＶが３３μｍの単分散した粒子群であった。
【０１２１】
得られた粒子群２７０.０ｇをエタノール３３０.０ｇに入れ、攪拌し、４５.０質量％のエタノール分散液とした後、予め作製しておいた２０.０質量％塩化カルシウム水溶液へ攪拌しながらへ滴下し、架橋処理を行い、滴下終了後、更に３時間攪拌した。
攪拌終了後、イオン交換水により遠心洗浄を繰り返し、最終的に１５質量％の水分散液とした。この分散液を、噴霧乾燥機を使用して噴霧乾燥させ、目的の粒子群Ａ６を得た。粒子群Ａ６をＳＥＭで観察し、形状を確認したところ、架橋処理前とほぼ同等の粒径であった。また、粒度分布測定によって粒度分布を確認したところ、架橋処理前と同様な分布を示したことから、凝集が無く単分散した粒子群であることを確認した。
【０１２２】
［実施例１−７］粒子群Ａ７の製造
１０,０００ｍＬの加熱可能容器に以下に示す各成分を仕込み、攪拌機を用いて分散させた。
アルギン酸ナトリウム                            ３００.０ｇ
（(株)キミカ製：商品名キミカアルギンULV-L3G（２０ｍＰａ・ｓ、１０質量％水溶液））
イオン交換水                                  ５７００.０ｇ
【０１２３】
その後、６０℃に加熱し、２時間かけて溶解させ、５.０質量％水溶液を調製した
得られた溶液を冷却した後、噴霧乾燥で、前記水溶液を噴霧乾燥機を使用して噴霧乾燥させ、粒子群を得た。得られた粒子群をＳＥＭで観察し、形状を確認したところ、くぼみを有する扁平状の粒子であり、粒度分布においてＭＶが５μｍの単分散した粒子群であった。
得られた粒子群２８０.０ｇをイソプロピルアルコール５２０.０ｇに入れ、攪拌し、３５.０質量％のイソプロピルアルコール分散液とした後、予め作製しておいた２０.０質量％塩化カルシウム水溶液へ攪拌しながらへ滴下し、架橋処理を行い、滴下終了後、更に２時間攪拌した。
攪拌終了後、イオン交換水により遠心洗浄を繰り返し、最終的に１０.０質量％のイソプロピルアルコール分散液とした。この分散液にトリメトキシ(３,３,３−トリフルオロプロピル)シラン９.８ｇを添加し、噴霧乾燥機を使用して噴霧乾燥（熱風温度６０℃）させ、目的の粒子群Ａ７を得た。得られた粒子群Ａ７をＳＥＭで観察し、形状を確認したところ、疎水化処理前とほぼ同等の粒径であった。また、粒度分布測定によって粒度分布を確認したところ、疎水化処理前と同様な分布を示したことから、凝集が無く単分散した粒子群であることを確認した。
【０１２４】
［比較例１−１］
実施例１−１で使用したアルギン酸カルシウム球状ビーズ（日清紡ケミカル(株)製：商品名フラビカファイン、ＭＶ＝２０μｍ）を、粒子群Ｂ１とした。
【０１２５】
［比較例１−２］粒子群Ｂ２の製造
５,０００ｍＬフラスコに以下に示す各成分を仕込み、攪拌機を用いて２時間攪拌し、溶解させた。
アルギン酸ナトリウム                            ４００.０ｇ
（(株)キミカ製：商品名キミカアルギンULV-L3G（２０ｍＰａ・ｓ）１０質量％）
イオン交換水                                  ３６００.０ｇ
【０１２６】
得られた水溶液を噴霧乾燥機を使用して噴霧乾燥（熱風温度２００℃）させ、粒子群Ｂ２を得た。得られた粒子をＳＥＭで観察し、形状を確認したところ、球状又は略球状の粒子であった。また、粒度分布測定の結果、ＭＶが１１μｍの単分散した粒子であった。
【０１２７】
［比較例１−３］
実施例１−２の途中で得られた架橋処理前の粒子群を、粒子群Ｂ３とした。
【０１２８】
［比較例１−４］粒子群Ｂ４の製造
２,０００ｍＬフラスコに、以下に示す各成分を一括で仕込み、国際公開第２０１６／１８１８７７号の比較例１−３と同じ方法で、平均粒子径が５μｍのポリメタクリル酸メチル単一の球状ポリマー粒子群Ｂ４を作製した。
水                                            １３８６.５ｇ
メタクリル酸メチル                              １７３.４ｇ
ラウリルパーオキサイド                              ８.６ｇ
ポリビニルピロリドン（K-30）                      １７.３ｇ
【０１２９】
粒子群Ａ１〜Ａ７及びＢ１〜Ｂ４の形状、主原料、疎水化剤、ＭＶを、まとめて表１に示す。
【０１３０】
【表１】
2020125256.tif 000002
【０１３１】
［２］基本物性の測定
［実施例２−１〜２−７、比較例２−１〜２−４］
粒子群Ａ１〜Ａ７及びＢ１〜Ｂ４について、下記方法によって、吸水量及び吸油量を測定し、耐熱性、耐薬品性及び耐熱薬品性を評価した。結果を表２及び３に示す。
【０１３２】
［吸油量の測定］
吸油量はJIS JIS K 5101に記される煮あまに油法に準拠して測定した。
【０１３３】
［吸水量の測定］
５００ｍＬのビーカーに各粒子群１ｇを入れ、次にイオン交換水２００ｍＬを加え、３０分間懸濁撹拌（１５０ｒｐｍ、２５℃）を行い、その後５００ｍＬの遠心管に移し、遠心分離機（himac CR20GII、工機ホールディングス(株)製）を用いて２，０００Ｇ、３０分間遠心分離を行った。遠心分離後、上清を静かに捨て遠心管より試料を取り出し重量を測定（Ｗw）し、その後１０５℃の乾燥器で恒量になるまで乾燥し乾燥重量を測定（Ｄw）し、下記式により吸水量を算出した。
吸水量（ｍＬ/１００ｇ）＝{(Ｗw−Ｄw)/Ｄw}×１００
【０１３４】
［耐熱性の評価］
アルミシャーレに各粒子群０.５ｇを入れ、乾燥機内で１８０℃で２時間熱を加えた後、目視により粒子の溶融を確認し、ＳＥＭにより形状の確認を行い、下記評価基準に従って評価した。
［評価基準］
目視：○：大きな変化なし、△：一部溶融、×：溶融
ＳＥＭ：１：作製粒子の形状である、２：形状維持、部分的に表面溶融化、３：一部溶融、一部粒子形状維持、４：粒子形状なし（完全溶融）
【０１３５】
［耐薬品性の評価］
３００ｍＬフラスコに各粒子群１ｇ及び表３に示した溶媒９９ｇ（１質量％）を入れ、室温（２５℃）で２時間撹拌した後、目視により粒子の分散状態の確認を行い、ＳＥＭにより形状の確認を行い、下記評価基準に従って評価した。
【０１３６】
［耐熱薬品性の評価］
３００ｍＬフラスコに各粒子群１ｇ及び表３に示した溶媒９９ｇ（１質量％）を入れ、７０℃で２時間撹拌した後、目視により粒子の分散状態の確認を行い、ＳＥＭにより形状の確認を行い、下記評価基準に従って評価した。
［評価基準］
◎：目視分散、ＳＥＭで作製粒子の形状
○：目視分散、ＳＥＭで形状維持、部分的に表面溶融化
△：目視一部分散、ＳＥＭで変形有
×：目視溶解、ＳＥＭで形状無
【０１３７】
【表２】
2020125256.tif 000003
【０１３８】
【表３】
2020125256.tif 000004
【０１３９】
［３］官能試験及び付着力評価
［実施例３−１〜３−７、比較例３−１〜３−４］
粒子群Ａ１〜Ａ７及びＢ１〜Ｂ４について、下記方法にて、肌触り、滑り性及び粒子付着力の評価を行った。結果を表４に示す。
（１）肌触り
各粒子群を皮膚上に伸ばした際の感触を下記評価基準に従って評価した。
（２）滑り性
黒色合皮上に各粒子群１ｇを載せて、指で伸ばした際の長さを下記評価基準に従って評価した。
（３）粒子付着力
黒色合皮上に各粒子群１ｇを載せて、パフで均等に伸ばした後、合皮を３回たたき、粒子の残存量をデジタルマイクロスコープ（(株)キーエンス製VHX200）で観察し、下記評価基準に従って評価した。
［評価基準］
◎：極めて良好、○：良好、△：標準、×：不良
【０１４０】
【表４】
2020125256.tif 000005
【０１４１】
肌触り、滑り性について、疎水化処理されたアルギン酸粒子群である粒子群Ａ１〜Ａ７は、ポリマー粒子Ｂ４と同等以上の性質を有し、粒子付着力は同レベルの粒子径であれば同等の付着力が維持できた。一方、疎水化処理をしない粒子群Ｂ１及びＢ２は、吸湿性に起因して肌触り、滑り性若干低下する傾向であった。また、架橋していない疎水化処理粒子群Ｂ３も、ベース粒子の吸湿性悪化に伴い、肌触り、滑り性が低下する傾向であった。なお、粒子径の大きい疎水性アルギン酸粒子群Ａ１及びＡ６においても滑り性、付着力ともに比較的良好であった。
【０１４２】
［４］塩化ナトリウム水溶液溶解試験
［実施例４−１〜４−７、比較例４−１〜４−４］
粒子群Ａ１〜Ａ７及びＢ１〜Ｂ４を、それぞれ０.１質量％となるように、水又は塩化ナトリウム水溶液（塩化ナトリウム濃度３質量％）に分散させ、溶解性試験を行った。
（１）外観：分散後、７２時間経過したときの状態を目視にて確認した。
（２）形状：塩化ナトリウム水溶液に分散後、７２時間、２４０時間及び７２０時間時間経過したときの試験前の形状と比べての変化を粒度分布測定にて確認した。
（３）透過率：各粒子群を塩化ナトリウム水溶液に分散させ、７２時間、２４０時間及び７２０時間経過後の該分散液の波長５６０ｎｍの光の透過率をそれぞれＳＤ１（％）、ＳＤ２（％）及びＳＤ３（％）とし、各粒子群を水に分散させ、７２時間、２４０時間及び７２０時間経過後の該分散液の波長５６０ｎｍの光の透過率をそれぞれＷＤ１（％）、ＷＤ２（％）及びＷＤ３（％）とし、ＷＤ１／ＳＤ１、ＷＤ２／ＳＤ２及びＷＤ３／ＳＤ３を求めた。透過率は、紫外可視分光光度計（日本分光(株)製UV-2450）を用いて測定した。
結果を表５に示す。
【０１４３】
【表５】
2020125256.tif 000006
【０１４４】
なお、粒子群Ａ１〜Ａ７及び粒子群Ｂ１について試験開始から０.０５時間（３分）後の外観と形状を確認したところ粒子群Ａ１〜Ａ７は、水及び塩化ナトリウム水溶液の両方において外観、形状ともほとんど変化が見られなった。一方、粒子群Ｂ１は、塩化ナトリウム水溶液中では外観において透明性が増し、形状も変化している結果であった。このことより、疎水性アルギン酸粒子群Ａ１〜Ａ７は、塩化ナトリウム水溶液中の初期の溶解性も抑制できていることを確認した。
【０１４５】
［５］光学測定シートの作製及びその評価
［実施例５−１〜５−７、比較例５−１〜５−４］
粒子群Ａ１〜Ａ７及びＢ１〜Ｂ４各１５.０ｇに、バインダー樹脂（(株)クラレ製ＰＶＡ樹脂）３５.０ｇ及び精製水７５.０ｇを加え、混合して光学測定シート用組成物を調製した。得られた各組成物を、厚み１００μｍのＰＥＴフィルム（東洋紡(株)製E-5000）の片面に市販のバーコーターを使用してコーティングした後、乾燥機を６０℃に設定し２０分間熱風乾燥を行い、塗工層の厚みが４０μｍの光学シート１〜１１を作製した。
光学シート１〜１１について、自動変角光度計（(株)村上色彩技術研究所製Gonio Photometer GP-200）を用い、入射角４５°で光を一定量照射し、反射光の光散乱分布を測定し、下記評価基準に従って拡散性能を評価した。結果を表６に示す。
［評価基準］
光学シート１１（ポリマー粒子群Ｂ４）を基準に
Ａ：拡散性良好
Ｂ：拡散性ほぼ同等
Ｃ：拡散性劣る
【０１４６】
【表６】
2020125256.tif 000007
【０１４７】
疎水化処理を行うことにより、汎用的なポリマー粒子群と同等以上の性能が得られることを確認した。
【０１４８】
［６］撥水性評価
［実施例６−１〜６−７、比較例６−１〜６−４］
粒子群Ａ１〜Ａ７及びＢ１〜Ｂ４をそれぞれ市販の油性塗料（ロックペイント(株)製プロタッチ）に５質量％となるように添加し、アルミニウム基板に塗布し、乾燥させ、乾燥後膜厚２μｍの皮膜を形成し、塗膜シート１〜１１を作製した。
得られた塗膜シートの光の反射性及び艶の有無を目視にて評価し、触感作用の官能評価を行った。触感作用は、塗膜を指でなぞり、下記評価基準に従ってソフト感を評価した。ブランクとして、皮膜を形成していないアルミニウム基板を使用した。結果を表７に示す。
［評価基準］
○：有り、△：若干有り（感じる）、×：無し
【０１４９】
また、両面テープをアクリル板に貼り付け、該両面テープ上に粒子群Ａ１〜Ａ７及びＢ１〜Ｂ４を１ｍｇ／ｃｍ2になるように量り取り、化粧用パフで均一に塗布した。そこへ水滴を落とし、接触角計（協和界面科学(株)製Drop Master 300）を用いて３０秒後の接触角を測定した。結果を表８に示す。
【０１５０】
【表７】
2020125256.tif 000008
【０１５１】
粒子群Ａ１〜Ａ７を含む塗膜シート１〜７は、隠ぺい性が高く、艶消し剤として使用可能となることが示された。
【０１５２】
【表８】
2020125256.tif 000009
【０１５３】
粒子群Ａ１〜Ａ７を塗布したシート１〜７は、水滴の接触角が大きいことから撥水性が高いことを確認した。一方、粒子群Ｂ１〜Ｂ４は、高い親水性を示すため、従来のとおり親水化処理剤としては有用である。
【０１５４】
［７］皮膚洗浄用組成物の作製及び評価
［実施例７−１〜７−２、比較例７−１］
粒子群Ａ１、Ａ６又はＢ１を用い、下記表９に示した組成に従って、皮膚洗浄用組成物（洗浄用組成物１〜３）を作製した。
【０１５５】
【表９】
2020125256.tif 000010
【０１５６】
作製した各洗浄用組成物について、下記方法により評価を行った。結果を表１０に示す。
【０１５７】
パネラーとして１０人を選定し、皮膚洗浄用組成物を用いて洗顔による使用試験を行い、使用感１、使用感２、起泡性、皮膚の汚れ、角質除去効果、マッサージ効果、刺激性の６項目を下記評価基準に従って各々評価し、それに基づき総合的にスクラブ剤としての評価を行った。
・使用感１：使用中の塗心地の良さ及び肌へのなじみ
・使用感２：洗浄剤を洗い流した後のスクラブ剤の残留感や肌のツッパリ感の少なさ
・起泡性：洗浄剤を使用した際の泡立ちと泡持ちの良さ
・皮膚の汚れ、角質除去効果：使用後の化粧料の落ち具合
・マッサージ効果：洗浄後に肌のくすみ解消、顔色の改善、血行促進等のマッサージ効果を感じるかどうか
・刺激性：洗浄剤を洗い流した後の赤味やヒリヒリ感等の少なさ
【０１５８】
［各項目別評価基準］
◎：効果あり（好感触）［８名以上が高評価］
○：効果認められる（やや好感触）［６〜７名が高評価］
□：効果認められる（やや好感触）［４〜５名が高評価］
△：効果があまりない（やや不感触）［２〜３名が高評価］
×：効果なし（不感触）［１名以下が高評価］
［点数評価］
◎：８点    ○：６点    □：４点    △：２点    ×：０点
［総合評価］
Ａ：３６点以上
Ｂ：２８〜３５点
Ｃ：２０〜２７点
Ｄ：１９点以下
【０１５９】
【表１０】
2020125256.tif 000011
【０１６０】
表１０に示したように、本発明の疎水性アルギン酸粒子群は触感、起泡性の面からも身体洗浄用組成物の添加剤（素材）としても有用であることがわかる。
【０１６１】
［８］皮膚化粧料の作製及び評価１
［実施例８−１〜８−４及び比較例８−１〜８−２］
粒子群Ａ２、Ａ３、Ａ４、Ａ５、Ｂ１又はＢ４を用い、下記表１１の組成にしたがって、メイクアップ組成物（ファンデーション１〜６）を作製した。
【０１６２】
【表１１】
2020125256.tif 000012
【０１６３】
パネラーとして１５人を選定し、ファンデーション１〜６について使用感や使用前後の差を「肌への付着性」、「塗布時のフィット感」、「使用感触」、「ソフトフォーカス性」、「化粧効果の持続性（４時間）」の５項目を総合的に評価し、化粧品配合可否について以下のＡ〜Ｅで評価した。
Ａ：ファンデーション１がよい
Ｂ：ファンデーション２がよい
Ｃ：ファンデーション３がよい
Ｄ：ファンデーション４がよい
Ｅ：ファンデーション５がよい
Ｆ：ファンデーション６がよい
Ｇ：いずれも同じ
【０１６４】
その結果、パネラーの評価は
Ａ：４名
Ｂ：２名
Ｃ：５名
Ｄ：３名
Ｅ：０名
Ｆ：１名
Ｇ：０名
であった。
【０１６５】
なお、ファンデーション１及び３については「肌への付着性」、「ソフトフォーカス性」、「化粧効果の持続性（４時間）」が特に優れ、総合的な仕上がりが良いという意見が多かった。「塗布へのフィット感」、「使用触感」についてはファンデーション１〜４で好みがあり、意見が分かれたものの粒径が小径化及び疎水化処理されていることによりでファンデーション６のポリマー成分と同等以上の性能で損傷なく使用可能であるとの意見が多かった。一方、ファンデーション５については、「肌への付着性」、「使用触感」にやや欠けるとの意見が多かった。このことより、本発明のアルギン酸粒子群は、化粧品原料としても今までのアルギン酸粒子群と同等以上の特性を発揮できることを確認した。
【０１６６】
［９］皮膚化粧料の作製及び評価２
［実施例９−１〜９−４及び比較例９−１〜９−２］
粒子群Ａ２、Ａ３、Ａ４、Ａ５、Ｂ１又はＢ４を用い、下記表１２の組成にしたがって、メイクアップ組成物（リキッドファンデーション７〜１２）を作製した。
【０１６７】
【表１２】
2020125256.tif 000013
【０１６８】
パネラーとして１５人を選定し、ファンデーション７〜１２について使用感や使用前後の差を「肌への付着性」、「塗布時のフィット感」、「使用感触」、「ソフトフォーカス性」、「化粧効果の持続性（４時間）」の５項目を総合的に評価し、化粧料配合可否について以下のＡ〜Ｉで評価した。
Ａ：ファンデーション７がよい
Ｂ：ファンデーション８がよい
Ｃ：ファンデーション９がよい
Ｄ：ファンデーション１０がよい
Ｅ：ファンデーション１１がよい
Ｆ：ファンデーション１２がよい
Ｇ：いずれも同じ
【０１６９】
その結果、パネラーの評価は
Ａ：５名
Ｂ：３名
Ｃ：４名
Ｄ：２名
Ｅ：０名
Ｆ：１名
Ｇ：０名
であった。
【０１７０】
なお、ファンデーション７〜１０については「肌への付着性」、「塗布へのフィット感」、「使用触感」、「ソフトフォーカス性」、「化粧効果の持続性（４時間）」について、総合的な仕上がりが良いという意見が多かった。特に、ファンデーション７〜１０に好みがあり、意見はわかれたものの、疎水化処理による滑らかさの付与の観点から「塗布へのフィット感」、「使用触感」については良好であるとの意見が多かった。また、乳化の取扱性、安定化性、分散性に優れているとの意見があり、従来のファンデーション１２のポリマー成分と同等以上の性能で損傷なく使用可能であるとの意見が多かった。一方、ファンデーション１１については、「肌への付着性」、「塗布へのフィット感」、「使用触感」にやや欠けるとの意見が多かった。このことより、本発明のアルギン酸粒子群は、リキッド系の化粧品原料としても今までのアルギン酸粒子群と同等以上の特性を発揮できることを確認した。
【０１７１】
以上のように、本発明の疎水性アルギン酸粒子群は、凝集物等の異物も少なく、安定的に効率よく製造できるとともに、耐熱性、耐（熱）薬品性架橋性の粒子も安定的に作製できるため、様々な用途へ応用可能である。
【０１７２】
また、粒径制御、及び環境にやさしい粒子、特に海洋汚染対策に有用な天然高分子由来の溶解可能な成分として、用途に応じて塗料、インク、成形品、化粧品、焼成空孔化成形物等の環境対応に必要とされる用途へ有効に活用できる。
【０１７３】
［１０］各種皮膚化粧料の作製
化粧料全般、特に皮膚化粧料としては多数の用途や製品があるため、一般に開示されている化粧料処方をもとに、本発明のアルギン酸粒子群が化粧品及び皮膚化粧料として応用が可能か否か確認を行った。その結果、既存のポリマー粒子や無機粒子等と同類で損傷なく取り扱うことができることを確認した。
【０１７４】
以下に、本発明の疎水性アルギン酸粒子群を含む皮膚化粧料の処方例を記す。粒子群Ａ１〜Ａ５を用い、下記表１３〜３６の組成にしたがって、各種皮膚化粧料を作製した。なお、表中の数値は、各成分の含有量（質量％）を表す。
【０１７５】
（１）粉体化粧料
【０１７６】
【表１３】
2020125256.tif 000014
【０１７７】
【表１４】
2020125256.tif 000015
【０１７８】
【表１５】
2020125256.tif 000016
【０１７９】
【表１６】
2020125256.tif 000017
【０１８０】
【表１７】
2020125256.tif 000018
【０１８１】
【表１８】
2020125256.tif 000019
【０１８２】
（２）油性化粧料、ジェル状化粧料
【０１８３】
【表１９】
2020125256.tif 000020
【０１８４】
【表２０】
2020125256.tif 000021
【０１８５】
【表２１】
2020125256.tif 000022
【０１８６】
【表２２】
2020125256.tif 000023
【０１８７】
【表２３】
2020125256.tif 000024
【０１８８】
【表２４】
2020125256.tif 000025
【０１８９】
（３）水中油型乳化化粧料
【０１９０】
【表２５】
2020125256.tif 000026
【０１９１】
【表２６】
2020125256.tif 000027
【０１９２】
【表２７】
2020125256.tif 000028
【０１９３】
【表２８】
2020125256.tif 000029
【０１９４】
【表２９】
2020125256.tif 000030
【０１９５】
（４）油中水型乳化化粧料  他
【０１９６】
【表３０】
2020125256.tif 000031
【０１９７】
【表３１】
2020125256.tif 000032
【０１９８】
【表３２】
2020125256.tif 000033
【０１９９】
【表３３】
2020125256.tif 000034
【０２００】
【表３４】
2020125256.tif 000035
【０２０１】
【表３５】
2020125256.tif 000036
【０２０２】
【表３６】
2020125256.tif 000037
【図１】
2020125256.tif 000038
【図２】
2020125256.tif 000039
【図３】
2020125256.tif 000040
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
アルギン酸多価金属塩を疎水化剤（ただし、アルキルシランが結合した無機ナノ粒子を除く。）を用いて疎水化処理してなる疎水性アルギン酸粒子群であって、粒子１００ｇあたりの吸水量が、粒子１００ｇあたりの吸油量よりも小さいものである疎水性アルギン酸粒子群。
【請求項２】
前記疎水化剤が、カルボン酸、アミノ酸及びその誘導体、有機ケイ素化合物、シリコーン化合物、フッ素化合物、硫酸エステル、スルホン酸、リン酸エステル、乳酸エステル、並びにこれらの塩から選ばれる少なくとも１種である請求項１記載の疎水性アルギン酸粒子群。
【請求項３】
前記疎水化剤が、カルボン酸、アミノ酸及び有機ケイ素化合物、並びにこれらの塩から選ばれる少なくとも１種である請求項２記載の疎水性アルギン酸粒子群。
【請求項４】
前記疎水化剤が、カルボン酸塩及びアミノ酸塩から選ばれる少なくとも１種である請求項３記載の疎水性アルギン酸粒子群。
【請求項５】
前記金属が、２価イオンとなる金属である請求項１〜４のいずれか１項記載の疎水性アルギン酸粒子群。
【請求項６】
前記金属が、カルシウムである請求項５記載の疎水性アルギン酸粒子群。
【請求項７】
２５℃において、水に不溶であり、３質量％塩化ナトリウム水溶液に可溶である請求項１〜６のいずれか１項記載の疎水性アルギン酸粒子群。
【請求項８】
平均粒子径が、５ｍｍ以下である請求項１〜７のいずれか１項記載の疎水性アルギン酸粒子群。
【請求項９】
疎水性アルギン酸粒子群を０.１質量％となるように３質量％塩化ナトリウム水溶液に分散させ、７２時間、２４０時間及び７２０時間経過後の該分散液の波長５６０ｎｍの光の透過率をそれぞれＳＤ１、ＳＤ２及びＳＤ３（％）とし、疎水性アルギン酸粒子群を０.１質量％となるように水に分散させ、７２時間、２４０時間及び７２０時間経過後の該分散液の波長５６０ｎｍの光の透過率をそれぞれＷＤ１、ＷＤ２及びＷＤ３（％）としたとき、ＷＤ１／ＳＤ１、ＷＤ２／ＳＤ２及びＷＤ３／ＳＤ３の少なくとも１つが０.９以下である請求項１〜８のいずれか１項記載の疎水性アルギン酸粒子群。
【請求項１０】
請求項１〜９のいずれか１項記載の疎水性アルギン酸粒子群を含む化粧品。
【請求項１１】
請求項１〜９のいずれか１項記載の疎水性アルギン酸粒子群を含む塗料。
【請求項１２】
請求項１〜９のいずれか１項記載の疎水性アルギン酸粒子群を含む樹脂組成物。
【請求項１３】
請求項１〜９のいずれか１項記載の疎水性アルギン酸粒子群を含む成形品。
【請求項１４】
請求項１〜９のいずれか１項記載の疎水性アルギン酸粒子群を含む電子材料。
【請求項１５】
請求項１〜９のいずれか１項記載の疎水性アルギン酸粒子群を含むシート。
【請求項１６】
アルギン酸多価金属塩を含むアルギン酸粒子群を疎水化剤（ただし、アルキルシランが結合した無機ナノ粒子を除く。）を用いて疎水化処理する工程を含む、疎水性アルギン酸粒子群の製造方法。
【請求項１７】
アルギン酸１価塩及び疎水化剤を含む溶液を噴霧乾燥し、粒子を得る工程と、多価金属塩を用いて前記粒子を架橋処理すると同時に疎水化処理する工程と、を含む疎水性アルギン酸粒子群の製造方法。
【請求項１８】
水滴中にアルギン酸１価塩及び疎水化剤（ただし、アルキルシランが結合した無機ナノ粒子を除く。）を含む油中水滴型エマルションを形成する工程と、多価金属塩を用いて架橋処理すると同時に疎水化処理する工程と、を含む疎水性アルギン酸粒子群の製造方法。
【手続補正２】
【補正対象書類名】明細書
【補正対象項目名】００１０
【補正方法】変更
【補正の内容】
【００１０】
すなわち、本発明は、下記疎水性アルギン酸粒子群及びその製造方法を提供する。
１．アルギン酸多価金属塩を疎水化剤（ただし、アルキルシランが結合した無機ナノ粒子を除く。）を用いて疎水化処理してなる疎水性アルギン酸粒子群であって、粒子１００ｇあたりの吸水量が、粒子１００ｇあたりの吸油量よりも小さいものである疎水性アルギン酸粒子群。
２．前記疎水化剤が、カルボン酸、アミノ酸及びその誘導体、有機ケイ素化合物、シリコーン化合物、フッ素化合物、硫酸エステル、スルホン酸、リン酸エステル、乳酸エステル、並びにこれらの塩から選ばれる少なくとも１種である１の疎水性アルギン酸粒子群。
３．前記疎水化剤が、カルボン酸、アミノ酸及び有機ケイ素化合物、並びにこれらの塩から選ばれる少なくとも１種である２の疎水性アルギン酸粒子群。
４．前記疎水化剤が、カルボン酸塩及びアミノ酸塩から選ばれる少なくとも１種である３の疎水性アルギン酸粒子群。
５．前記金属が、２価イオンとなる金属である１〜４のいずれかの疎水性アルギン酸粒子群。
６．前記金属が、カルシウムである５の疎水性アルギン酸粒子群。
７．２５℃において、水に不溶であり、３質量％塩化ナトリウム水溶液に可溶である１〜６のいずれかの疎水性アルギン酸粒子群。
８．平均粒子径が、５ｍｍ以下である１〜７のいずれかの疎水性アルギン酸粒子群。
９．疎水性アルギン酸粒子群を０.１質量％となるように３質量％塩化ナトリウム水溶液に分散させ、７２時間、２４０時間及び７２０時間経過後の該分散液の波長５６０ｎｍの光の透過率をそれぞれＳＤ１、ＳＤ２及びＳＤ３（％）とし、疎水性アルギン酸粒子群を０.１質量％となるように水に分散させ、７２時間、２４０時間及び７２０時間経過後の該分散液の波長５６０ｎｍの光の透過率をそれぞれＷＤ１、ＷＤ２及びＷＤ３（％）としたとき、ＷＤ１／ＳＤ１、ＷＤ２／ＳＤ２及びＷＤ３／ＳＤ３の少なくとも１つが０.９以下である１〜８のいずれかの疎水性アルギン酸粒子群。
１０．１〜９のいずれかの疎水性アルギン酸粒子群を含む化粧品。
１１．１〜９のいずれかの疎水性アルギン酸粒子群を含む塗料。
１２．１〜９のいずれかの疎水性アルギン酸粒子群を含む樹脂組成物。
１３．１〜９のいずれかの疎水性アルギン酸粒子群を含む成形品。
１４．１〜９のいずれかの疎水性アルギン酸粒子群を含む電子材料。
１５．１〜９のいずれかの疎水性アルギン酸粒子群を含むシート。
１６．アルギン酸多価金属塩を含むアルギン酸粒子群を疎水化剤（ただし、アルキルシランが結合した無機ナノ粒子を除く。）を用いて疎水化処理する工程を含む、疎水性アルギン酸粒子群の製造方法。
１７．アルギン酸１価塩及び疎水化剤を含む溶液を噴霧乾燥し、粒子を得る工程と、多価金属塩を用いて前記粒子を架橋処理すると同時に疎水化処理する工程と、を含む疎水性アルギン酸粒子群の製造方法。
１８．水滴中にアルギン酸１価塩及び疎水化剤（ただし、アルキルシランが結合した無機ナノ粒子を除く。）を含む油中水滴型エマルションを形成する工程と、多価金属塩を用いて架橋処理すると同時に疎水化処理する工程と、を含む疎水性アルギン酸粒子群の製造方法。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
アルギン酸多価金属塩を疎水化剤を用いて疎水化処理してなる疎水性アルギン酸粒子群であって、
前記疎水化剤が、カルボン酸の１価金属塩、アミノ酸の１価金属塩、アミノ酸誘導体の１価金属塩、硫酸エステルの１価の塩及びスルホン酸の１価の塩から選ばれる少なくとも１種であり、
前記アルギン酸多価金属塩の一部の金属イオンと前記疎水化剤とが化学的結合を伴うことによって疎水化されたものであり、
粒子１００ｇあたりの吸水量が、粒子１００ｇあたりの吸油量よりも小さいものである疎水性アルギン酸粒子群。
【請求項２】
前記疎水化剤が、炭素数６〜３０のカルボン酸の１価金属塩、炭素数６〜３０のアミノ酸の１価金属塩及び炭素数６〜３０のアミノ酸誘導体の１価金属塩から選ばれる少なくとも１種である請求項１記載の疎水性アルギン酸粒子群。
【請求項３】
前記疎水化剤が、炭素数６〜３０のアルキル硫酸エステル塩、ＨＬＢ値が６以下のポリオキシエチレンアリールエーテル硫酸エステル塩、ＨＬＢ値が６以下のポリオキシエチレンアルキルエーテル硫酸エステル塩、ＨＬＢ値が６以下のポリオキシアルキレンアルキルエーテル硫酸エステル塩、ＨＬＢ値が６以下のポリオキシアルキレンアルケニルエーテル硫酸塩、ＨＬＢ値が６以下のポリオキシエチレンヒマシ油エーテル硫酸エステル塩から選ばれる硫酸エステルの１価の塩、並びに炭素数６〜３０の、アルキルスルホン酸塩、ドデシルベンゼンスルホン酸塩、アルキレンジスルホン酸塩、ジアルキルサクシネートスルホン酸塩、モノアルキルサクシネートスルホン酸塩、ナフタレンスルホン酸ホルマリン縮合物塩、オレフィンスルホン酸塩、イセチオン酸塩及びスルホコハク酸塩から選ばれるスルホン酸の１価の塩から選ばれる少なくとも１種である請求項１記載の疎水性アルギン酸粒子群。
【請求項４】
硫酸エステルの１価の塩が、ラウリル硫酸カリウム、ラウリル硫酸ナトリウム、ラウリル硫酸アンモニウム、ミリスチル硫酸カリウム、ミリスチル硫酸ナトリウム、ミリスチル硫酸アンモニウム、セチル硫酸ナトリウム、セチル硫酸アンモニウム、ステアリル硫酸、ステアリル硫酸ナトリウム、ステアリル硫酸アンモニウム、オレイル硫酸ナトリウム、オレイル硫酸アンモニウム、ポリオキシエチレン多環フェニルエーテル硫酸エステルナトリウム、ポリオキシエチレン多環フェニルエーテル硫酸エステルアンモニウム、ポリオキシエチレンアリールエーテル硫酸エステル、ポリオキシエチレンアリールエーテル硫酸エステルナトリウム、ポリオキシエチレンラウリルエーテル硫酸ナトリウム、ポリオキシエチレンラウリルエーテル硫酸アンモニウム、ポリオキシエチレンミリスチルエーテル硫酸ナトリウム、ポリオキシエチレンミリスチルエーテル硫酸アンモニウム、ポリオキシエチレンセチルエーテル硫酸ナトリウム、ポリオキシエチレンセチルエーテル硫酸アンモニウム、ポリオキシエチレンステアリルエーテル硫酸ナトリウム、ポリオキシエチレンステアリルエーテル硫酸アンモニウム、ポリオキシエチレンオレイルエーテル硫酸ナトリウム、ポリオキシエチレンオレイルエーテル硫酸アンモニウム、ポリオキシエチレン−ポリオキシプロピレンブロック共重合体の硫酸エステルナトリウム塩、ポリオキシエチレン−ポリオキシブチレンブロック共重合体の硫酸エステルナトリウム塩、ポリオキシエチレン−ポリオキシプロピレンブロック共重合体のアルキルエーテルの硫酸エステルナトリウム塩、ポリオキシエチレン−ポリオキシアルキレンブロック共重合体のアルケニルエーテルの硫酸エステルアンモニウム塩及びポリオキシエチレンヒマシ油エーテル硫酸エステルアンモニウムから選ばれる少なくとも１種であり、
前記スルホン酸の１価の塩が、ラウリルスルホン酸ナトリウム、ラウリルスルホン酸アンモニウム、ミリスチルスルホン酸ナトリウム、ミリスチルスルホン酸アンモニウム、セチルスルホン酸ナトリウム、セチルスルホン酸アンモニウム、ステアリルスルホン酸、ステアリルスルホン酸ナトリウム、ステアリルスルホン酸アンモニウム、オレイルスルホン酸ナトリウム、オレイルスルホン酸アンモニウム、ドデシルベンゼンスルホン酸アンモニウム、ドデシルベンゼンスルホン酸ナトリウム、ドデシルベンゼンスルホン酸カルシウムアルキレンジスルホン酸ナトリウム、ジアルキルサクシネートスルホン酸ナトリウム、モノアルキルサクシネートスルホン酸ジナトリウム塩、フタレンスルホン酸ホルマリン縮合物ナトリウム塩、オレフィンスルホン酸ナトリウム、オレフィンスルホン酸アンモニウム、ラウロイルイセチオン酸カリウム、ラウロイルイセチオン酸ナトリウム、ミリストイルイセチオン酸ナトリウム、パルミトイルイセチオン酸ナトリウム、ステアロイルイセチオン酸ナトリウム、ジヘキシルスルホコハク酸ナトリウム、ジオクチルスルホコハク酸ナトリウム、ジオクチルスルホコハク酸アンモニウム及びジデシルスルホコハク酸ナトリウムジイソブチルスルホコハク酸ナトリウムから選ばれる少なくとも１種である請求項３記載の疎水性アルギン酸粒子群。
【請求項５】
前記金属が、２価イオンとなる金属である請求項１〜４のいずれか１項記載の疎水性アルギン酸粒子群。
【請求項６】
前記金属が、カルシウムである請求項５記載の疎水性アルギン酸粒子群。
【請求項７】
２５℃において、水に不溶であり、３質量％塩化ナトリウム水溶液に可溶である請求項１〜６のいずれか１項記載の疎水性アルギン酸粒子群。
【請求項８】
平均粒子径が、５ｍｍ以下である請求項１〜７のいずれか１項記載の疎水性アルギン酸粒子群。
【請求項９】
疎水性アルギン酸粒子群を０.１質量％となるように３質量％塩化ナトリウム水溶液に分散させ、７２時間、２４０時間及び７２０時間経過後の該分散液の波長５６０ｎｍの光の透過率をそれぞれＳＤ１、ＳＤ２及びＳＤ３（％）とし、疎水性アルギン酸粒子群を０.１質量％となるように水に分散させ、７２時間、２４０時間及び７２０時間経過後の該分散液の波長５６０ｎｍの光の透過率をそれぞれＷＤ１、ＷＤ２及びＷＤ３（％）としたとき、ＷＤ１／ＳＤ１、ＷＤ２／ＳＤ２及びＷＤ３／ＳＤ３の少なくとも１つが０.９以下である請求項１〜８のいずれか１項記載の疎水性アルギン酸粒子群。
【請求項１０】
請求項１〜９のいずれか１項記載の疎水性アルギン酸粒子群を含む化粧品。
【請求項１１】
請求項１〜９のいずれか１項記載の疎水性アルギン酸粒子群を含む塗料。
【請求項１２】
請求項１〜９のいずれか１項記載の疎水性アルギン酸粒子群を含む樹脂組成物。
【請求項１３】
請求項１〜９のいずれか１項記載の疎水性アルギン酸粒子群を含む成形品。
【請求項１４】
請求項１〜９のいずれか１項記載の疎水性アルギン酸粒子群を含む電子材料。
【請求項１５】
請求項１〜９のいずれか１項記載の疎水性アルギン酸粒子群を含むシート。
【請求項１６】
アルギン酸多価金属塩を含むアルギン酸粒子群を疎水化剤を用いて疎水化処理する工程を含む、疎水性アルギン酸粒子群の製造方法であって、
前記疎水化剤が、カルボン酸の１価金属塩、アミノ酸の１価金属塩、アミノ酸誘導体の１価金属塩、硫酸エステルの１価の塩及びスルホン酸の１価の塩から選ばれる少なくとも１種であり、
前記アルギン酸多価金属塩の一部の金属イオンと前記疎水化剤とが化学的結合を伴うことによって疎水化処理される疎水性アルギン酸粒子群の製造方法。
【請求項１７】
アルギン酸１価塩及び疎水化剤を含む溶液を噴霧乾燥し、粒子を得る工程と、多価金属塩を用いて前記粒子を架橋処理すると同時に疎水化処理する工程と、を含む疎水性アルギン酸粒子群の製造方法。
【請求項１８】
水滴中にアルギン酸１価塩及び疎水化剤を含む油中水滴型エマルションを形成する工程と、多価金属塩を用いて架橋処理すると同時に疎水化処理する工程と、を含む疎水性アルギン酸粒子群の製造方法であって、
前記疎水化剤が、カルボン酸の１価金属塩、アミノ酸の１価金属塩、アミノ酸誘導体の１価金属塩、硫酸エステルの１価の塩及びスルホン酸の１価の塩から選ばれる少なくとも１種であり、
前記アルギン酸多価金属塩の一部の金属イオンと前記疎水化剤とが化学的結合を伴うことによって疎水化処理される疎水性アルギン酸粒子群の製造方法。
【手続補正２】
【補正対象書類名】明細書
【補正対象項目名】００１０
【補正方法】変更
【補正の内容】
【００１０】
すなわち、本発明は、下記疎水性アルギン酸粒子群及びその製造方法を提供する。
１．アルギン酸多価金属塩を疎水化剤を用いて疎水化処理してなる疎水性アルギン酸粒子群であって、
前記疎水化剤が、カルボン酸の１価金属塩、アミノ酸の１価金属塩、アミノ酸誘導体の１価金属塩、硫酸エステルの１価の塩及びスルホン酸の１価の塩から選ばれる少なくとも１種であり、
前記アルギン酸多価金属塩の一部の金属イオンと前記疎水化剤とが化学的結合を伴うことによって疎水化されたものであり、
粒子１００ｇあたりの吸水量が、粒子１００ｇあたりの吸油量よりも小さいものである疎水性アルギン酸粒子群。
２．前記疎水化剤が、炭素数６〜３０のカルボン酸の１価金属塩、炭素数６〜３０のアミノ酸の１価金属塩及び炭素数６〜３０のアミノ酸誘導体の１価金属塩から選ばれる少なくとも１種である１の疎水性アルギン酸粒子群。
３．前記疎水化剤が、炭素数６〜３０のアルキル硫酸エステル塩、ＨＬＢ値が６以下のポリオキシエチレンアリールエーテル硫酸エステル塩、ＨＬＢ値が６以下のポリオキシエチレンアルキルエーテル硫酸エステル塩、ＨＬＢ値が６以下のポリオキシアルキレンアルキルエーテル硫酸エステル塩、ＨＬＢ値が６以下のポリオキシアルキレンアルケニルエーテル硫酸塩、ＨＬＢ値が６以下のポリオキシエチレンヒマシ油エーテル硫酸エステル塩から選ばれる硫酸エステルの１価の塩、並びに炭素数６〜３０の、アルキルスルホン酸塩、ドデシルベンゼンスルホン酸塩、アルキレンジスルホン酸塩、ジアルキルサクシネートスルホン酸塩、モノアルキルサクシネートスルホン酸塩、ナフタレンスルホン酸ホルマリン縮合物塩、オレフィンスルホン酸塩、イセチオン酸塩及びスルホコハク酸塩から選ばれるスルホン酸の１価の塩から選ばれる少なくとも１種である１の疎水性アルギン酸粒子群。
４．硫酸エステルの１価の塩が、ラウリル硫酸カリウム、ラウリル硫酸ナトリウム、ラウリル硫酸アンモニウム、ミリスチル硫酸カリウム、ミリスチル硫酸ナトリウム、ミリスチル硫酸アンモニウム、セチル硫酸ナトリウム、セチル硫酸アンモニウム、ステアリル硫酸、ステアリル硫酸ナトリウム、ステアリル硫酸アンモニウム、オレイル硫酸ナトリウム、オレイル硫酸アンモニウム、ポリオキシエチレン多環フェニルエーテル硫酸エステルナトリウム、ポリオキシエチレン多環フェニルエーテル硫酸エステルアンモニウム、ポリオキシエチレンアリールエーテル硫酸エステル、ポリオキシエチレンアリールエーテル硫酸エステルナトリウム、ポリオキシエチレンラウリルエーテル硫酸ナトリウム、ポリオキシエチレンラウリルエーテル硫酸アンモニウム、ポリオキシエチレンミリスチルエーテル硫酸ナトリウム、ポリオキシエチレンミリスチルエーテル硫酸アンモニウム、ポリオキシエチレンセチルエーテル硫酸ナトリウム、ポリオキシエチレンセチルエーテル硫酸アンモニウム、ポリオキシエチレンステアリルエーテル硫酸ナトリウム、ポリオキシエチレンステアリルエーテル硫酸アンモニウム、ポリオキシエチレンオレイルエーテル硫酸ナトリウム、ポリオキシエチレンオレイルエーテル硫酸アンモニウム、ポリオキシエチレン−ポリオキシプロピレンブロック共重合体の硫酸エステルナトリウム塩、ポリオキシエチレン−ポリオキシブチレンブロック共重合体の硫酸エステルナトリウム塩、ポリオキシエチレン−ポリオキシプロピレンブロック共重合体のアルキルエーテルの硫酸エステルナトリウム塩、ポリオキシエチレン−ポリオキシアルキレンブロック共重合体のアルケニルエーテルの硫酸エステルアンモニウム塩及びポリオキシエチレンヒマシ油エーテル硫酸エステルアンモニウムから選ばれる少なくとも１種であり、
前記スルホン酸の１価の塩が、ラウリルスルホン酸ナトリウム、ラウリルスルホン酸アンモニウム、ミリスチルスルホン酸ナトリウム、ミリスチルスルホン酸アンモニウム、セチルスルホン酸ナトリウム、セチルスルホン酸アンモニウム、ステアリルスルホン酸、ステアリルスルホン酸ナトリウム、ステアリルスルホン酸アンモニウム、オレイルスルホン酸ナトリウム、オレイルスルホン酸アンモニウム、ドデシルベンゼンスルホン酸アンモニウム、ドデシルベンゼンスルホン酸ナトリウム、ドデシルベンゼンスルホン酸カルシウムアルキレンジスルホン酸ナトリウム、ジアルキルサクシネートスルホン酸ナトリウム、モノアルキルサクシネートスルホン酸ジナトリウム塩、フタレンスルホン酸ホルマリン縮合物ナトリウム塩、オレフィンスルホン酸ナトリウム、オレフィンスルホン酸アンモニウム、ラウロイルイセチオン酸カリウム、ラウロイルイセチオン酸ナトリウム、ミリストイルイセチオン酸ナトリウム、パルミトイルイセチオン酸ナトリウム、ステアロイルイセチオン酸ナトリウム、ジヘキシルスルホコハク酸ナトリウム、ジオクチルスルホコハク酸ナトリウム、ジオクチルスルホコハク酸アンモニウム及びジデシルスルホコハク酸ナトリウムジイソブチルスルホコハク酸ナトリウムから選ばれる少なくとも１種である３の疎水性アルギン酸粒子群。
５．前記金属が、２価イオンとなる金属である１〜４のいずれかの疎水性アルギン酸粒子群。
６．前記金属が、カルシウムである５の疎水性アルギン酸粒子群。
７．２５℃において、水に不溶であり、３質量％塩化ナトリウム水溶液に可溶である１〜６のいずれかの疎水性アルギン酸粒子群。
８．平均粒子径が、５ｍｍ以下である１〜７のいずれかの疎水性アルギン酸粒子群。
９．疎水性アルギン酸粒子群を０.１質量％となるように３質量％塩化ナトリウム水溶液に分散させ、７２時間、２４０時間及び７２０時間経過後の該分散液の波長５６０ｎｍの光の透過率をそれぞれＳＤ１、ＳＤ２及びＳＤ３（％）とし、疎水性アルギン酸粒子群を０.１質量％となるように水に分散させ、７２時間、２４０時間及び７２０時間経過後の該分散液の波長５６０ｎｍの光の透過率をそれぞれＷＤ１、ＷＤ２及びＷＤ３（％）としたとき、ＷＤ１／ＳＤ１、ＷＤ２／ＳＤ２及びＷＤ３／ＳＤ３の少なくとも１つが０.９以下である１〜８のいずれかの疎水性アルギン酸粒子群。
１０．１〜９のいずれかの疎水性アルギン酸粒子群を含む化粧品。
１１．１〜９のいずれかの疎水性アルギン酸粒子群を含む塗料。
１２．１〜９のいずれかの疎水性アルギン酸粒子群を含む樹脂組成物。
１３．１〜９のいずれかの疎水性アルギン酸粒子群を含む成形品。
１４．１〜９のいずれかの疎水性アルギン酸粒子群を含む電子材料。
１５．１〜９のいずれかの疎水性アルギン酸粒子群を含むシート。
１６．アルギン酸多価金属塩を含むアルギン酸粒子群を疎水化剤を用いて疎水化処理する工程を含む、疎水性アルギン酸粒子群の製造方法であって、
前記疎水化剤が、カルボン酸の１価金属塩、アミノ酸の１価金属塩、アミノ酸誘導体の１価金属塩、硫酸エステルの１価の塩及びスルホン酸の１価の塩から選ばれる少なくとも１種であり、
前記アルギン酸多価金属塩の一部の金属イオンと前記疎水化剤とが化学的結合を伴うことによって疎水化処理される疎水性アルギン酸粒子群の製造方法。
１７．アルギン酸１価塩及び疎水化剤を含む溶液を噴霧乾燥し、粒子を得る工程と、多価金属塩を用いて前記粒子を架橋処理すると同時に疎水化処理する工程と、を含む疎水性アルギン酸粒子群の製造方法。
１８．水滴中にアルギン酸１価塩及び疎水化剤を含む油中水滴型エマルションを形成する工程と、多価金属塩を用いて架橋処理すると同時に疎水化処理する工程と、を含む疎水性アルギン酸粒子群の製造方法であって、
前記疎水化剤が、カルボン酸の１価金属塩、アミノ酸の１価金属塩、アミノ酸誘導体の１価金属塩、硫酸エステルの１価の塩及びスルホン酸の１価の塩から選ばれる少なくとも１種であり、
前記アルギン酸多価金属塩の一部の金属イオンと前記疎水化剤とが化学的結合を伴うことによって疎水化処理される疎水性アルギン酸粒子群の製造方法。